(57)【特許請求の範囲】
【請求項１】
下記のａ）およびｂ）を含む組成物：
ａ）酸化的分解、熱分解または光誘導分解を受けやすい有機物質であって、ポリマー、ワックス、鉱油および脂肪からなる群から選択される前記有機物質；および
ｂ）式Ｉ
【化１】
0005992509.tif 000074
［式中、
ｎが１であるとき、
Ａは、−Ｃ（＝Ｏ）−ＯＲ’1、−Ｃ（＝Ｏ）−Ｎ（Ｒ’2）（Ｒ’3）、−ＣＮ、非置換であるか、または、１個もしくは複数個のＣ1〜Ｃ8−アルキル、Ｃ1〜Ｃ4−アルコキシ、Ｃ5〜Ｃ7−シクロアルキルもしくはハロゲンによって置換されているフェニル、−Ｈ、あるいは、−ＳＯ2−フェニルである；
ｎが２であるとき、
Ａは、−Ｃ（＝Ｏ）−Ｏ−Ｚ1−Ｏ−Ｃ（＝Ｏ）−、−Ｃ（＝Ｏ）−Ｎ（Ｒ”1）−Ｚ2−Ｎ（Ｒ”2）−Ｃ（＝Ｏ）−またはピペラジン−Ｎ，Ｎ’−ビスカルボニルである；
ｎが３であるとき、
Ａは、Ｃ3〜Ｃ12−アルカン−トリ−（オキシカルボニル）、３−エチル−３−アザペンタン−１，５，２’−トリ−（オキシカルボニル）、１，４，７−トリアザヘプタン−１，４，７−トリカルボニル、１，４，８−トリアザオクタン−１，４，８−トリカルボニルまたは１，５，９−トリアザノナン−１，５，９−トリカルボニルである；
ｎが４であるとき、
Ａは、Ｃ4〜Ｃ16−アルカン−テトラ−（オキシカルボニル）、１，４，７，１０−テトラアザデカン−１，４，７，１０−テトラカルボニル、１，４，８，１１−テトラアザウンデカン−１，４，８，１１−テトラカルボニルまたは１，５，８，１２−テトラアザドデカン−１，５，８，１２−テトラカルボニルである；
ｎは、１、２、３または４である；
Ｒ1、Ｒ2、Ｒ3、Ｒ4、Ｒ5、Ｒ6、Ｒ7、Ｒ8、Ｒ9およびＲ10は互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ’1は、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ’2およびＲ’3は互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、１個のヒドロキシル基によって置換されているＣ2〜Ｃ8−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ’2およびＲ’3は、それらが結合する窒素原子と一緒になって、５員、６員または７員の飽和複素環を形成する；
Ｒ”1およびＲ”2は互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキルまたはＣ6〜Ｃ14−アリール−Ｃ1〜Ｃ4−アルキルである；
Ｚ1は、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２’−ジイルである；かつ
Ｚ2は、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである］の化合物。
【請求項２】
式Ｉにおいて、
ｎが１であるとき、
Ａが、−Ｃ（＝Ｏ）−ＯＲ’1、−Ｃ（＝Ｏ）−Ｎ（Ｒ’2）（Ｒ’3）、−ＣＮ、非置換であるか、または、１個〜３個のＣ1〜Ｃ8−アルキルもしくはＣ1〜Ｃ4−アルコキシによって置換されているフェニル、−Ｈ、あるいは、−ＳＯ2−フェニルである；
ｎが２であるとき、
Ａが、−Ｃ（＝Ｏ）−Ｏ−Ｚ1−Ｏ−Ｃ（＝Ｏ）−、−Ｃ（＝Ｏ）−Ｎ（Ｒ”1）−Ｚ2−Ｎ（Ｒ”2）−Ｃ（＝Ｏ）−またはピペラジン−Ｎ，Ｎ’−ビスカルボニルである；
ｎが３であるとき、
Ａが、プロパン−１，２，３−トリ−（オキシカルボニル）、２−メチル−プロパン−１，２，３−トリ−（オキシカルボニル）、２−メチル−ブタン−１，２，１’−トリ−（オキシカルボニル）、２，２−ジメチル−ブタン−１，１’，１’’−トリ−（オキシカルボニル）、２，２−ジメチル−ペンタン−１，１’，１’’−トリ−（オキシカルボニル）または３−エチル−３−アザペンタン−１，５，２’−トリ−（オキシカルボニル）である；
ｎが４であるとき、
Ａが２，２−ジメチル−プロパン−１，３，１’，１’’−テトラ−（オキシカルボニル）である；
ｎが、１、２、３または４である；
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、フェニルまたはＣ1〜Ｃ4−アルコキシであり、ただし、少なくともＲ1またはＲ5がＨであり、かつ、少なくともＲ6またはＲ10がＨである；
Ｒ’1が、Ｈ、Ｃ1〜Ｃ22−アルキル、Ｃ2〜Ｃ18−アルケニル、非置換であるか、または、１個のＣ1〜Ｃ4−アルキルによって置換されているＣ5〜Ｃ7−シクロアルキル、Ｃ5〜Ｃ7−シクロアルキル−Ｃ1〜Ｃ4−アルキル、Ｃ6〜Ｃ10−アリール−Ｃ1〜Ｃ4−アルキル、１個もしくは複数個の酸素原子によって中断されているＣ4〜Ｃ12−アルキル、２，２，６，６−テトラメチルピペリジン−４−イル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルである；
Ｒ’2およびＲ’3が互いに独立して、Ｈ、Ｃ1〜Ｃ22−アルキル、Ｃ2〜Ｃ18−アルケニル、非置換であるか、もしくは、１個のＣ1〜Ｃ4−アルキルによって置換されているＣ5〜Ｃ7−シクロアルキル、Ｃ6〜Ｃ10−アリール、Ｃ5〜Ｃ7−シクロアルキル−Ｃ1〜Ｃ4−アルキル、Ｃ6〜Ｃ10−アリール−Ｃ1〜Ｃ4−アルキル、２，２，６，６−テトラメチルピペリジン−４−イル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルであるか、あるいは、Ｒ’2およびＲ’3は、それらが結合する窒素原子と一緒になって、ピロリジン、ピペリジンまたはモルホリンを形成する；
Ｒ”1およびＲ”2が互いに独立して、Ｈ、Ｃ1〜Ｃ22−アルキル、Ｃ2〜Ｃ18−アルケニル、非置換であるか、もしくは、１個のＣ1〜Ｃ4−アルキルによって置換されているＣ5〜Ｃ7−シクロアルキル、Ｃ5〜Ｃ7−シクロアルキル−Ｃ1〜Ｃ4−アルキルまたはＣ6〜Ｃ10−アリール−Ｃ1〜Ｃ4−アルキルである；
Ｚ1が、Ｃ2〜Ｃ12−アルキレン、Ｃ5〜Ｃ7−シクロアルキレン、Ｃ5〜Ｃ7−シクロアルカン−ビス−（Ｃ1〜Ｃ4−アルキレン）、Ｃ6〜Ｃ10−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、硫黄原子によって中断されているＣ4〜Ｃ8−アルキレン、３−（Ｃ1〜Ｃ4−アルキル）−３−アザペンタン−１，５−ジイル、４−（Ｃ1〜Ｃ4−アルキル）−４−アザヘプタン−１，７−ジイルまたは１−エチル−２，２，６，６−テトラメチルピペリジン−４，２’−ジイルである；かつ
Ｚ2が、Ｃ2〜Ｃ12−アルキレン、Ｃ5〜Ｃ7−シクロアルキレン、Ｃ6〜Ｃ14−アリーレン、Ｃ5〜Ｃ7−シクロアルカン−ビス（Ｃ1〜Ｃ4−アルキレン）、Ｃ6〜Ｃ10−アレーン−ビス−（Ｃ1〜Ｃ4−アルキレン）、１個もしくは複数個の酸素原子によって中断されているＣ4〜Ｃ12−アルキレン、３−（Ｃ1〜Ｃ4−アルキル）−３−アザペンタン−１，５−ジイルまたは４−（Ｃ1〜Ｃ4−アルキル）−４−アザヘプタン−１，７−ジイルである、
請求項１に記載の組成物。
【請求項３】
式Ｉにおいて、
ｎが１であるとき、
Ａが、−Ｃ（＝Ｏ）−ＯＲ’1、−Ｃ（＝Ｏ）−Ｎ（Ｒ’2）（Ｒ’3）、−ＣＮ、フェニル、−Ｈまたは−ＳＯ2−フェニルである；
ｎが２であるとき、
Ａが−Ｃ（＝Ｏ）−Ｏ−Ｚ1−Ｏ−Ｃ（＝Ｏ）−である；
ｎが１または２である；
Ｒ1、Ｒ2、Ｒ4、Ｒ5、Ｒ6、Ｒ7、Ｒ9およびＲ10がＨである；
Ｒ3およびＲ8が互いに独立して、ＨまたはＣ1〜Ｃ4−アルコキシである；
Ｒ’1が、Ｈ、Ｃ1〜Ｃ12−アルキル、非置換であるＣ5〜Ｃ7−シクロアルキル、フェニル−Ｃ1〜Ｃ4−アルキル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルである；
Ｒ’2およびＲ’3が互いに独立して、Ｈ、Ｃ1〜Ｃ12−アルキル、非置換であるＣ5〜Ｃ7−シクロアルキル、Ｃ6〜Ｃ10−アリール、フェニル−Ｃ1〜Ｃ4−アルキル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルであるか、あるいは、Ｒ’2およびＲ’3は、それらが結合する窒素原子と一緒になって、ピロリジン、ピペリジンまたはモルホリンを形成する；かつ
Ｚ1がＣ5〜Ｃ7−シクロアルキレンである、
請求項１または２に記載の組成物。
【請求項４】
前記有機物質が半合成または合成のポリマーである、請求項１〜３のいずれか一項に記載の組成物。
【請求項５】
成分ａ）が、ポリオレフィン、ポリエーテルポリオールまたはポリウレタンである、請求項４に記載の組成物。
【請求項６】
成分ｂ）が成分ａ）の質量に基づいて０．０００５％〜１０％の量で含有される、請求項１〜５のいずれか一項に記載の組成物。
【請求項７】
成分として、
ｃ）さらなる添加物
を含む、請求項１〜６のいずれか一項に記載の組成物。
【請求項８】
成分ｃ）として、ホスファイトまたはホスホナイト、酸掃去剤、フェノール系酸化防止剤およびアミン系酸化防止剤からなる群から選択される添加物を含む、請求項７に記載の組成物。
【請求項９】
成分ｂ）対成分ｃ）の質量比が４：１〜１：２０である、請求項７または８に記載の組成物。
【請求項１０】
成分ｄ）として、ホスファイトまたはホスホナイト、酸掃去剤、フェノール系酸化防止剤およびアミン系酸化防止剤からなる群から選択される第２のさらなる添加物を含む、請求項７〜９のいずれか一項に記載の組成物。
【請求項１１】
酸化的分解、熱分解または光誘導分解を受けやすい有機物質を保護するための方法であって、請求項１において定義される有機物質に、請求項１において定義される式Ｉの化合物を配合するか、または適用する工程を含む前記方法。
【請求項１２】
式Ｉ
【化２】
0005992509.tif 000075
［式中、
ｎが１であるとき、
Ａが、−Ｃ（＝Ｏ）−ＯＲ’1、−Ｃ（＝Ｏ）−Ｎ（Ｒ’2）（Ｒ’3）または−ＳＯ2−フェニルである；
ｎが２であるとき、
Ａが、−Ｃ（＝Ｏ）−Ｏ−Ｚ1−Ｏ−Ｃ（＝Ｏ）−、−Ｃ（＝Ｏ）−Ｎ（Ｒ”1）−Ｚ2−Ｎ（Ｒ”2）−Ｃ（＝Ｏ）−またはピペラジン−Ｎ，Ｎ’−ビスカルボニルである；
ｎが３であるとき、
Ａが、Ｃ3〜Ｃ12−アルカン−トリ−（オキシカルボニル）、３−エチル−３−アザペンタン−１，５，２’−トリ−（オキシカルボニル）、１，４，７−トリアザヘプタン−１，４，７−トリカルボニル、１，４，８−トリアザオクタン−１，４，８−トリカルボニルまたは１，５，９−トリアザノナン−１，５，９−トリカルボニルである；
ｎが４であるとき、
Ａが、Ｃ4〜Ｃ16−アルカン−テトラ−（オキシカルボニル）、１，４，７，１０−テトラアザデカン−１，４，７，１０−テトラカルボニル、１，４，８，１１−テトラアザウンデカン−１，４，８，１１−テトラカルボニルまたは１，５，８，１２−テトラアザドデカン−１，５，８，１２−テトラカルボニルである；
ｎが、１、２、３または４である；
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ’1が、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ’2およびＲ’3が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、ヒドロキシル基によって置換されているＣ2〜Ｃ6−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ’2およびＲ’3は、それらが結合する窒素原子と一緒になって、５員、６員または７員の飽和複素環を形成する；
Ｒ”1およびＲ”2が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキルまたはＣ6〜Ｃ14−アリール−Ｃ1〜Ｃ4−アルキルである；
Ｚ1が、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２’−ジイルである；かつ
Ｚ2が、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである］の化合物。
【請求項１３】
式Ｉにおいて、
ｎが１であるとき、
Ａが−Ｃ（＝Ｏ）−ＯＲ’1または−Ｃ（＝Ｏ）−Ｎ（Ｒ’2）（Ｒ’3）である；
ｎが２であるとき、
Ａが、−Ｃ（＝Ｏ）−Ｏ−Ｚ1−Ｏ−Ｃ（＝Ｏ）−、−Ｃ（＝Ｏ）−Ｎ（Ｒ”1）−Ｚ2−Ｎ（Ｒ”2）−Ｃ（＝Ｏ）−またはピペラジン−Ｎ，Ｎ’−ビスカルボニルである；
ｎが３であるとき、
ＡがＣ3〜Ｃ12−アルカン−トリ−（オキシカルボニル）である；
ｎが４であるとき、
ＡがＣ4〜Ｃ16−アルカン−テトラ−（オキシカルボニル）である；
ｎが、１、２、３または４である；
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ’1が、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ’2およびＲ’3が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、ヒドロキシル基によって置換されているＣ2〜Ｃ6−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ’2およびＲ’3は、それらが結合する窒素原子と一緒になって、５員、６員または７員の飽和複素環を形成する；
Ｒ”1およびＲ”2が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキルまたはＣ6〜Ｃ14−アリール−Ｃ1〜Ｃ4−アルキルである；
Ｚ1が、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２’−ジイルである；かつ
Ｚ2が、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである、
請求項１２に記載の式Ｉの化合物。
【請求項１４】
ポリマー、ワックス、鉱油および脂肪からなる群から選択される、酸化的分解、熱分解または光誘導分解を受けやすい有機物質を、酸化、熱または光による分解に対して安定化するための、請求項１において定義される式Ｉの化合物の使用。
【請求項１５】
ｂ）請求項１において定義される式Ｉの化合物、および
ｃ）ホスファイトまたはホスホナイト、酸掃去剤、フェノール系酸化防止剤およびアミン系酸化防止剤からなる群から選択されるさらなる添加物
を含む、ポリマー、ワックス、鉱油および脂肪からなる群から選択される、酸化的分解、熱分解または光誘導分解を受けやすい有機物質を保護するための添加組成物。
【請求項１６】
成分ｂ）対成分ｃ）の質量比が１０：１〜１：３０である、請求項１５に記載の添加組成物。
【請求項１７】
成分ｄ）として、第２のさらなる添加物を含む、請求項１５または１６に記載の添加組成物。
【請求項１８】
第２のさらなる添加物が、ホスファイトまたはホスホナイト、酸掃去剤、フェノール系酸化防止剤およびアミン系酸化防止剤からなる群から選択される、請求項１７に記載の添加組成物。
【請求項１９】
成分ｂ）対成分ｃ）の質量比が１０：１〜３０：１であり、かつ成分ｂ）対成分ｄ）の質量比が１０：１〜１：３０である、請求項１７または１８に記載の添加組成物。
【発明の詳細な説明】
【技術分野】
【０００１】
有機物質は、熱、光および／または酸化によって誘導され得る分解を受けやすい。そのような分解を軽減するために、安定剤の配合または添加に関しての数多くの解決法が提案される。
【０００２】
有機物質を、熱、光および／または酸化の有害な影響に対して安定化することを目指すさらなる技術的解決法が依然として求められている。
【０００３】
米国特許出願公開ＵＳ−Ａ−２００３／００８３４０５はとりわけ、５Ｈ−ジヒドロ−フラン−２−オン誘導体をポリマーの安定化のための酸化防止剤として開示する。
【０００４】
特定の一群の５Ｈ−ジヒドロ−フラン−２−オン誘導体が、熱、光および／または酸化による分解に対して有機物質を安定化するために好適であることがこのたび見出された。
【０００５】
本発明は、
ａ）酸化的分解、熱分解または光誘導分解を受けやすい有機物質；および
ｂ）式Ｉ
【化１】
0005992509.tif 000002
［式中、
ｎが１であるとき、
Ａは、−Ｃ（＝Ｏ）−ＯＲ'1、−Ｃ（＝Ｏ）−Ｎ（Ｒ'2）（Ｒ'3）、−ＣＮ、非置換であるか、または、１個もしくは複数個のＣ1〜Ｃ8−アルキル、Ｃ1〜Ｃ4−アルコキシ、Ｃ5〜Ｃ7−シクロアルキルもしくはハロゲンによって置換されているフェニル、−Ｈ、あるいは、−ＳＯ2−フェニルである；
ｎが２であるとき、
Ａは、−Ｃ（＝Ｏ）−Ｏ−Ｚ1−Ｏ−Ｃ（＝Ｏ）−、−Ｃ（＝Ｏ）−Ｎ（Ｒ''1）−Ｚ2−Ｎ（Ｒ''2）−Ｃ（＝Ｏ）−またはピペラジン−Ｎ，Ｎ'−ビスカルボニルである；
ｎが３であるとき、
Ａは、Ｃ3〜Ｃ12−アルカン−トリ−（オキシカルボニル）、３−エチル−３−アザペンタン−１，５，２'−トリ−（オキシカルボニル）、１，４，７−トリアザヘプタン−１，４，７−トリカルボニル、１，４，８−トリアザオクタン−１，４，８−トリカルボニルまたは１，５，９−トリアザノナン−１，５，９−トリカルボニルである；
ｎが４であるとき、
Ａは、Ｃ4〜Ｃ16−アルカン−テトラ−（オキシカルボニル）、１，４，７，１０−テトラアザデカン−１，４，７，１０−テトラカルボニル、１，４，８，１１−テトラアザウンデカン−１，４，８，１１−テトラカルボニルまたは１，５，８，１２−テトラアザドデカン−１，５，８，１２−テトラカルボニルである；
ｎは、１、２、３または４である；
Ｒ1、Ｒ2、Ｒ3、Ｒ4、Ｒ5、Ｒ6、Ｒ7、Ｒ8、Ｒ9およびＲ10は互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ'1は、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ'2およびＲ'3は互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、Ｃ6〜Ｃ14−アリール−Ｃ1〜Ｃ4−アルキル、ヒドロキシル基によって置換されているＣ2〜Ｃ6−アルキル、Ｃ6〜Ｃ10−アリール、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ'2およびＲ'3は、それらが結合する窒素原子と一緒になって、５員、６員または７員の飽和複素環を形成する；
Ｒ''1およびＲ''2は互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、Ｃ6〜Ｃ14−アリール−Ｃ1〜Ｃ4−アルキルである；
Ｚ1は、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２'−ジイルである；かつ
Ｚ2は、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである］の化合物
を含む組成物に関する。
【０００６】
式Ｉの化合物は、少なくとも１つの非対称な炭素原子（すなわち、フラン−２−オン環の５位における炭素原子）を有しており、これにより、エナンチオマーが生じる。本発明はこれらのエナンチオマーのいずれか１つまたはそれらの混合物に関する。式Ｉにおける置換基のいくつかの組合せは、少なくとも２つの非対称な炭素原子の存在をもたらし、これにより、ジアステレオマーが生じる。本発明はこれらのジアステレオマーのいずれか１つまたはそれらの混合物に関する。
【０００７】
Ｃ1〜Ｃ22−アルキルは線状または分岐型であり、例えば、メチル、エチル、ｎ−プロピル、１−メチル−エチル、ｎ−ブチル、１−メチル−プロピル、２−メチル−プロピル、１，１−ジメチル−エチル、ｎ−ペンチル、１−メチル−ブチル、３−メチル−ブチル、ｎ−ヘキシル、１−メチル−ペンチル、２−メチル−ペンチル、４−メチル−ペンチル、２−エチル−ブチル、ｎ−ヘプチル、１−メチル−ヘキシル、ｎ−オクチル、１−メチル−ヘプチル、２−エチル−ヘキシル、５，５−ジメチル−ヘキシル、１，１，３，３−テトラメチル−ブチル、ｎ−ノニル、２−エチル−ヘプチル、ｎ−デシル、ウンデシル、ｎ−ドデシル、トリデシル、テトラデシル、ペンタデシル、ｎ−ヘキサデシルまたはｎ−オクタデシルである。好ましいものがＣ1〜Ｃ18−アルキルであり、特にＣ1〜Ｃ12−アルキルであり、とりわけＣ1〜Ｃ8−アルキルであり、非常にとりわけＣ1〜Ｃ4−アルキルである。
【０００８】
Ｃ2〜Ｃ18−アルケニルは線状または分岐型であり、例えば、ビニル、アリル、Ｚ−またはＥ−ブタ−２−エン−イル、Ｚ−またはＥ−ブタ−３−エン−イル、Ｚ−またはＥ−ペンタ−２−エン−イル、ペンタ−４−エン−イル、Ｚ−またはＥ−２−メチル−ブタ−２−エン−イル、Ｚ−またはＥ−３−メチル−ブタ−３−エン−イル、Ｚ−またはＥ−ヘキサ−１−エン−イル、Ｚ−またはＥ−ヘキサデカ−９−エン−イル、あるいは、Ｚ−またはＥ−オクタデカ−９−エン−イルである。
【０００９】
Ｃ3〜Ｃ12−アルキン−イルは、例えば、プロパルギル、ブタ−２−イン−イルまたはウンデカ−１１−イン−イルである。
【００１０】
Ｃ4〜Ｃ8−シクロアルキルは、例えば、シクロブチル、シクロペンチル、シクロヘキシル、シクロヘプチルまたはシクロオクチルである。好ましいものがＣ5〜Ｃ7−シクロアルキルであり、特にシクロヘキシルである。
【００１１】
１個〜３個のＣ1〜Ｃ4−アルキルによって置換されているＣ4〜Ｃ8−シクロアルキルは、例えば、３，４−ジメチル−シクロペンチル、４−メチル−シクロヘキシル、２−メチル−シクロヘキシル、３，５−ジメチル−シクロヘキシルまたは４−（１−メチル−エチル）−シクロヘキシルまたは５−メチル−２−（１−メチル−エチル）−シクロヘキシルである。
【００１２】
Ｃ6〜Ｃ10−アリールは、例えば、フェニル、２−メチル−フェニル、３−メチル−フェニル、４−メチル−フェニル、２，４−ジメチル−フェニル、４−（１，１−ジメチルエチル）−フェニル、ビフェニル−４−イル、ナフタレン−１−イルまたはナフタレン−２−イルである。好ましいものがフェニルである。
【００１３】
二環式または三環式のＣ5〜Ｃ20−アルキルは、例えば、２−メチル−ビシクロ［２．２．１］ヘプタン−１'−イル、１，７，７−トリメチルビシクロ［２．２．１］ヘプタン−２−イル、アダマンタン−イル、１−メチル−アダマンタン−１'−イルまたは１，３−ジメチル−アダマンタン−１'−イルである。
【００１４】
Ｃ4〜Ｃ8−シクロアルキル−Ｃ1〜Ｃ4−アルキルは、例えば、２−（シクロペンチル）−エチル、シクロヘキシル−メチル、２−（シクロヘキシル）−エチル、２−（シクロヘキシル）−１−メチル−エチルまたは（シクロヘプチル）−メチルである。
【００１５】
Ｃ6〜Ｃ14−アリール−Ｃ1〜Ｃ4−アルキルは、例えば、ベンジル、４−メチル−ベンジル、２−フェニル−エチル、３，５−ジメチルベンジル、１−フェニル−１，１−ジメチル−メチル、３−フェニル−プロピル、３−フェニル−２−メチル−プロピル、３，５−ジ−ｔｅｒｔ−ブチル−ベンジルまたはビフェニル−４−イル−メチルである。
【００１６】
１個または複数個のヒドロキシル基によって置換されているＣ2〜Ｃ12−アルキルは、例えば、２−ヒドロキシ−エチル、３−ヒドロキシ−プロピル、２−ヒドロキシ−２−メチル−エチル、２，２−ジメチル−３−ヒドロキシ−プロピル、４−ヒドロキシ−ブチル、６−ヒドロキシ−ヘキシル、２，３−ジヒドロキシ−プロピル、２−ヒドロキシ−ブチル、２−ヒドロキシ−ヘキシル、１，３−ジヒドロキシ−プロパン−２−イル、２，３，４，５−テトラヒドロキシ−ペンチルまたは２，３，４，５，６−ペンタヒドロキシ−ヘキシルである。好ましいものが、１個のヒドロキシル基によって置換されているＣ2〜Ｃ8−アルキルである。特に好ましいものが、２−ヒドロキシ−エチルまたは２−ヒドロキシ−２−メチル−エチルである。
【００１７】
Ｃ1〜Ｃ8−アルコキシは、例えば、メトキシ、エトキシ、ｎ−プロポキシ、１−メチル−エトキシ、ｎ−ブトキシ、１−メチル−プロポキシ、２−メチル−プロポキシ、１，１−ジメチル−エトキシ、ｎ−ペントキシ、１−メチル−ブトキシ、２−メチル−ブトキシ、３−メチル−ブトキシ、ｎ−ヘキサン−オキシ、ｎ−ヘプタン−オキシ、ｎ−オクタン−オキシまたは１−メチル−ヘプタン−オキシである。Ｃ1〜Ｃ4−アルコキシが好ましい。
【００１８】
非置換であるか、または、１個もしくは複数個のＣ1〜Ｃ8−アルキル、Ｃ1〜Ｃ4−アルコキシ、Ｃ5〜Ｃ7−シクロアルキルもしくはハロゲンによって置換されているフェニルは、例えば、フェニル、２−メチル−フェニル、３−メチル−フェニル、３，５−ジメチル−フェニル、４−メチル−フェニル、３−（１−メチル−プロピル）−フェニル、４−（１−メチル−プロピル）−フェニル、４−（１，１−ジメチル−エチル）−フェニル、４−（１，１，３，３−テトラメチル−ブチル）−フェニル、４−シクロヘキシル−フェニル、ビフェニル−４−イル、２−メトキシ−フェニル、３−メトキシ−フェニル、４−メトキシ−フェニル、４−エトキシ−フェニル、２−クロロ−フェニル、３−クロロ−フェニル、４−クロロ−フェニルまたは４−ブロモ−フェニルである。好ましいものが、非置換であるか、または、１個のＣ1〜Ｃ8−アルキル、Ｃ1〜Ｃ4−アルコキシ、Ｃ5〜Ｃ7−シクロアルキルもしくはハロゲンによって置換されているフェニルである。好ましいものが、非置換であるフェニルである。
【００１９】
１個または複数個の酸素原子によって中断されているＣ4〜Ｃ12−アルキルは、例えば、２−エトキシ−エチル、２−（２−メトキシ−エトキシ）−エチル、２−ｎ−ブトキシ−エチル、２−［２−（２−メトキシ−エトキシ）−エトキシ］−エチル、２−［２−［２−（２−メトキシ−エトキシ）−エトキシ］−エトキシ］−エチル、２−（２−メトキシ−１−メチル−エトキシ）−１−メチル−エチル、３−（ｎ−プロポキシ）−プロピル、２−（２−ヒドロキシ−エトキシ）−エチル、２−［２−［２−（２−ヒドロキシ−エトキシ）−エトキシ］−エトキシ］−エチルまたは２−［２−（２−ヒドロキシ−２−メチル−エトキシ）−２−メチル−エトキシ］−２−メチル−エチルである。
【００２０】
１個の硫黄原子によって中断されているＣ4〜Ｃ16−アルキルは、例えば、３−チアウンデシルまたは３−チアペンタデシルである。
【００２１】
ハロゲンは、例えば、塩素原子、臭素原子またはヨウ素原子である。好ましいものが塩素原子である。
【００２２】
Ｃ2〜Ｃ12−アルキレンは、例えば、エチレン、１−メチル−エタン−１，２−ジイル、ｎ−プロピレン、ｎ−ブチレン、２−メチル−ブタン−１，４−ジイル、ヘキサメチレンまたはデカン−１，１０−ジイルである。
【００２３】
Ｃ4〜Ｃ8−シクロアルキレンは、例えば、シクロペンタン−１，２−ジイル、シクロペンタン−１，３−ジイル、シクロヘキサン−１，４−ジイル、シクロヘキサン−１，２−ジイル、シクロオクタン−１，２−ジイルまたはシクロヘプタン−１，３−ジイルである。
【００２４】
Ｃ6〜Ｃ14−アリーレンは、例えば、１，３−フェニレン、１，４−フェニレン、２，３−ジメチル−ベンゼン−１，４−ジイル、ビフェニル−４，４'−ジイル、ナフタレン−２，６−ジイルまたはナフタレン−１，４−ジイルである。
【００２５】
Ｃ4〜Ｃ8−シクロアルカン−ビス−（Ｃ1〜Ｃ4−アルキレン）は、例えば、シクロペンタン−１，３−ビスメチレン、シクロヘキサン−１，４−ビスメチレン、シクロヘキサン−１，３−ビスメチレン、シクロヘキサン−１，４−ビスエチレンまたはシクロヘキサン−１，４−ビス（１−メチル−エタン−１，２−ジイル）である。
【００２６】
Ｃ6〜Ｃ14−アレーン−ビス−（Ｃ1〜Ｃ4−アルキレン）は、例えば、ベンゼン−１，３−ビスメチレン、ベンゼン−１，４−ビスメチレン、ナフタリン−１，４−ビスメチレン、ナフタリン−２，６−ビスメチレン、５−メチル−ベンゼン−１，３−ビスメチレン、５−ｔｅｒｔ−ブチル−ベンゼン−１，３−ビスメチレン、ベンゼン−１，４−ビスエチレン、ベンゼン−１，４−ビス−（１−メチル−エタン−１，２−ジイル）またはビフェニル−４，４'−ビスメチレンである。
【００２７】
１個または複数個のヒドロキシル基によって置換されているＣ3〜Ｃ6−アルキレンは、例えば、２−ヒドロキシ−プロパン−１，３−ジイル、１−ヒドロキシメチル−エタン−１，２−ジイル、２，３，４−トリヒドロキシペンタン−１，５−ジイル、２，３，４−トリヒドロキシヘキサン−１，６−ジイルまたは２，３，４，５−テトラヒドロキシ−ヘキサン−１，６−ジイルである。
【００２８】
１個または複数個の酸素原子によって中断されているＣ4〜Ｃ12−アルキレンは、例えば、２−エトキシエタン−１，２'−ジイル、−（ＣＨ2ＣＨ2−Ｏ）2−ＣＨ2ＣＨ2−、−（ＣＨ2ＣＨ2−Ｏ）3−ＣＨ2ＣＨ2−、−ＣＨ（ＣＨ3）ＣＨ2−Ｏ−ＣＨ（ＣＨ3）ＣＨ2−、−［ＣＨ（ＣＨ3）ＣＨ2−Ｏ］2−ＣＨ（ＣＨ3）ＣＨ2−、−ＣＨ2ＣＨ2ＣＨ2ＣＨ2−Ｏ−ＣＨ2ＣＨ2ＣＨ2ＣＨ2−または−（ＣＨ2ＣＨ2ＣＨ2ＣＨ2−Ｏ）2−ＣＨ2ＣＨ2ＣＨ2ＣＨ2−である。
【００２９】
１個の硫黄原子によって中断されているＣ4〜Ｃ8−アルキレンは、例えば、−ＣＨ2ＣＨ2−Ｓ−ＣＨ2ＣＨ2−、−ＣＨ2ＣＨ2ＣＨ2−Ｓ−ＣＨ2ＣＨ2ＣＨ2−または−ＣＨ（ＣＨ3）ＣＨ2−Ｓ−ＣＨ2−ＣＨ（ＣＨ3）−である。
【００３０】
３−（Ｃ1〜Ｃ8−アルキル）−３−アザペンタン−１，５−ジイルは、例えば、−ＣＨ2ＣＨ2−Ｎ（ＣＨ3）−ＣＨ2ＣＨ2−または−ＣＨ2ＣＨ2−Ｎ（ＣＨ2−Ｃ（ＣＨ3）2−ＣＨ2−ＣＨ3）−ＣＨ2ＣＨ2−である。
【００３１】
４−（Ｃ1〜Ｃ8−アルキル）−４−アザヘプタン−１，７−ジイルは、例えば、−ＣＨ2ＣＨ2ＣＨ2−Ｎ（ＣＨ3）−ＣＨ2ＣＨ2ＣＨ2−または−ＣＨ2ＣＨ2−Ｎ（ＣＨ2−Ｃ（ＣＨ3）2−ＣＨ2−ＣＨ3）−ＣＨ2ＣＨ2ＣＨ2−である。
【００３２】
５員、６員または７員の飽和複素環は、例えば、ピロリジン、ピペリジン、アゼパン、モルホリンまたは２，６−ジメチル−モルホリンである。
【００３３】
記号「星印」（＝−*）は、下記の示された基における炭素原子の結合原子価が自由であることを示す。
【００３４】
ヘキサヒドロ−フロ［３，２−ｂ］フラン−３，６−ジイルは、下記に示されるような二価の基である：
【化２】
0005992509.tif 000003
【００３５】
ピペラジン−Ｎ，Ｎ'−ビスカルボニルは、下記に示されるような二価の基である：
【化３】
0005992509.tif 000004
【００３６】
１−エチル−２，２，６，６−テトラメチルピペリジン−４，２'−ジイルは、下記に示されるような二価の基である：
【化４】
0005992509.tif 000005
【００３７】
Ｃ3〜Ｃ12−アルカン−トリ−（オキシカルボニル）は三価の基であり、例えば、下記に示されるようなプロパン−１，２，３−トリ−（オキシカルボニル）：
【化５】
0005992509.tif 000006
下記に示されるような２−メチル−プロパン−１，２，３−トリ−（オキシカルボニル）：
【化６】
0005992509.tif 000007
下記に示されるような２−メチル−ブタン−１，２，１'−トリ−（オキシカルボニル）：
【化７】
0005992509.tif 000008
下記に示されるような２，２−ジメチル−ブタン−１，１'，１''−トリ−（オキシカルボニル）：
【化８】
0005992509.tif 000009
または
下記に示されるような２，２−ジメチル−ペンタン−１，１'，１''−トリ−（オキシカルボニル）：
【化９】
0005992509.tif 000010
である。
【００３８】
３−エチル−３−アザペンタン−１，５，２'−トリ−（オキシカルボニル）は、下記に示されるような三価の基である：
【化１０】
0005992509.tif 000011
【００３９】
１，４，７−トリアザヘプタン−１，４，７−トリカルボニルは、下記に示されるような三価の基である：
【化１１】
0005992509.tif 000012
【００４０】
１，４，８−トリアザオクタン−１，４，８−トリカルボニルは、下記に示されるような三価の基である：
【化１２】
0005992509.tif 000013
【００４１】
１，５，９−トリアザノナン−１，５，９−トリカルボニルは、下記に示されるような三価の基である：
【化１３】
0005992509.tif 000014
【００４２】
Ｃ4〜Ｃ16−アルカン−テトラ−（オキシカルボニル）は四価の基であり、例えば、下記に示されるような２，２−ジメチル−プロパン−１，３，１'，１''−テトラ−（オキシカルボニル）：
【化１４】
0005992509.tif 000015
下記に示されるようなブタン−１，２，３，４−テトラ−（オキシカルボニル）：
【化１５】
0005992509.tif 000016
下記に示されるようなヘキサン−１，３，４，６−テトラ−（オキシカルボニル）：
【化１６】
0005992509.tif 000017
または
下記に示されるようなオクタン−１，３，６，８−テトラ−（オキシカルボニル）：
【化１７】
0005992509.tif 000018
である。
【００４３】
１，４，７，１０−テトラアザデカン−１，４，７，１０−テトラカルボニルは、下記に示されるような四価の基である：
【化１８】
0005992509.tif 000019
【００４４】
１，４，８，１１−テトラアザウンデカン−１，４，８，１１−テトラカルボニルは、下記に示されるような四価の基である：
【化１９】
0005992509.tif 000020
【００４５】
１，５，８，１２−テトラアザドデカン−１，５，８，１２−テトラカルボニルは、下記に示されるような四価の基である：
【化２０】
0005992509.tif 000021
【００４６】
好ましいものが、式Ｉにおいて、
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンであり、ただし、少なくともＲ1またはＲ5はＨであり、かつ、少なくともＲ6またはＲ10はＨである、
式Ｉの化合物である。
【００４７】
好ましいものが、式Ｉにおいて、
Ｒ1、Ｒ2、Ｒ3、Ｒ4およびＲ5が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ6がＲ1である；Ｒ7がＲ2である；Ｒ8がＲ3である；Ｒ9がＲ4である；かつ、Ｒ10がＲ5である、
式Ｉの化合物である。
【００４８】
好ましいものが、式Ｉにおいて、
Ｒ1、Ｒ2、Ｒ3、Ｒ4およびＲ5が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンであり、ただし、少なくともＲ1はＨである；Ｒ6はＲ1である；Ｒ7はＲ2である；Ｒ8はＲ3である；Ｒ9はＲ4である；かつ、Ｒ10はＲ5である、
式Ｉの化合物である。
【００４９】
好ましいものが、式Ｉにおいて、
Ｒ1、Ｒ2、Ｒ3、Ｒ4、Ｒ5、Ｒ6、Ｒ7、Ｒ8、Ｒ9およびＲ10が互いに独立して、Ｈ、メチルまたはメトキシである、
式Ｉの化合物である。
【００５０】
好ましいものが、式Ｉにおいて、
Ｒ1、Ｒ2、Ｒ4、Ｒ5、Ｒ6、Ｒ7、Ｒ9およびＲ10がＨである；かつ
Ｒ3およびＲ8が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである、
式Ｉの化合物である。
【００５１】
好ましいものが、式Ｉにおいて、
Ｒ1、Ｒ2、Ｒ4、Ｒ5、Ｒ6、Ｒ7、Ｒ9およびＲ10がＨである；かつ
Ｒ3およびＲ8が互いに独立して、Ｈ、Ｃ1〜Ｃ8−アルキル、フェニルまたはＣ1〜Ｃ4−アルコキシである、
式Ｉの化合物である。
【００５２】
好ましいものが、式Ｉにおいて、
Ｒ1、Ｒ2、Ｒ4、Ｒ5、Ｒ6、Ｒ7、Ｒ9およびＲ10がＨである；かつ
Ｒ3およびＲ8が互いに独立して、Ｈ、Ｃ1〜Ｃ8−アルキルまたはＣ1〜Ｃ4−アルコキシである、
式Ｉの化合物である。
【００５３】
好ましいものが、式Ｉにおいて、
Ｒ1、Ｒ2、Ｒ4、Ｒ5、Ｒ6、Ｒ7、Ｒ9およびＲ10がＨである；かつ
Ｒ3およびＲ8が互いに独立して、Ｈまたはメトキシである、
式Ｉの化合物である。
【００５４】
好ましいものが、式Ｉにおいて、
Ｒ1、Ｒ2、Ｒ3、Ｒ4、Ｒ5、Ｒ6、Ｒ7、Ｒ8、Ｒ9およびＲ10がＨである、
式Ｉの化合物である。
【００５５】
好ましいものが、式Ｉにおいて、
Ｒ'3がＨである；かつ
Ｒ''2およびＲ''3がＨである、
式Ｉの化合物である。
【００５６】
好ましいものが、式Ｉにおいて、
ｎが、１、２または３である、
式Ｉの化合物である。
【００５７】
好ましいものが、式Ｉにおいて、
ｎが１または２である、
式Ｉの化合物である。
【００５８】
好ましいものが、式Ｉにおいて、
ｎが１であるとき、
Ａが、−Ｃ（＝Ｏ）−ＯＲ'1、−Ｃ（＝Ｏ）−Ｎ（Ｒ'2）（Ｒ'3）、−ＣＮ、１個もしくは複数個のＣ1〜Ｃ8−アルキル、Ｃ1〜Ｃ4−アルコキシ、Ｃ5〜Ｃ7−シクロアルキルもしくはハロゲンによって置換されているフェニル、−Ｈ、または、−ＳＯ2−フェニルである、
式Ｉの化合物である。
【００５９】
好ましいものが、式Ｉにおいて、
ｎが１であるとき、
Ａが、−Ｃ（＝Ｏ）−ＯＲ'1、−Ｃ（＝Ｏ）−Ｎ（Ｒ'2）（Ｒ'3）、−ＣＮ、−Ｈまたは−ＳＯ2−フェニルである、
式Ｉの化合物である。
【００６０】
好ましいものが、式Ｉにおいて、
ｎが２であるとき、
Ａが−Ｃ（＝Ｏ）−Ｏ−Ｚ1−Ｏ−Ｃ（＝Ｏ）−である；
ｎが３であるとき、
ＡがＣ3〜Ｃ12−アルカン−トリ−（オキシカルボニル）である；
ｎが４であるとき、
ＡがＣ4〜Ｃ16−アルカン−テトラ−（オキシカルボニル）である、
式Ｉの化合物である。
【００６１】
好ましいものが、式Ｉにおいて、
ｎが１であるとき、
Ａが、−Ｃ（＝Ｏ）−ＯＲ'1、−ＣＮ、非置換であるか、または、１個もしくは複数個のＣ1〜Ｃ8−アルキル、Ｃ1〜Ｃ4−アルコキシ、Ｃ5〜Ｃ7−シクロアルキルもしくはハロゲンによって置換されているフェニル、−Ｈ、あるいは、−ＳＯ2−フェニルである；
ｎが２であるとき、
Ａが−Ｃ（＝Ｏ）−Ｏ−Ｚ1−Ｏ−Ｃ（＝Ｏ）−である；
ｎが３であるとき、
ＡがＣ3〜Ｃ12−アルカン−トリ−（オキシカルボニル）である；
ｎが４であるとき、
ＡがＣ4〜Ｃ16−アルカン−テトラ−（オキシカルボニル）である、
式Ｉの化合物である。
【００６２】
好ましいものが、式Ｉにおいて、
ｎが１であるとき、
Ａが、−Ｃ（＝Ｏ）−ＯＲ'1、−Ｃ（＝Ｏ）−Ｎ（Ｒ'2）（Ｒ'3）、−ＣＮ、非置換であるか、または、１個もしくは複数個のＣ1〜Ｃ8−アルキル、Ｃ1〜Ｃ4−アルコキシ、Ｃ5〜Ｃ7−シクロアルキルもしくはハロゲンによって置換されているフェニル、−Ｈ、あるいは、−ＳＯ2−フェニルである；
ｎが２であるとき、
Ａが−Ｃ（＝Ｏ）−Ｏ−Ｚ1−Ｏ−Ｃ（＝Ｏ）−または−Ｃ（＝Ｏ）−Ｎ（Ｒ''1）−Ｚ2−Ｎ（Ｒ''2）−Ｃ（＝Ｏ）−である；
ｎが３であるとき、
ＡがＣ3〜Ｃ12−アルカン−トリ−（オキシカルボニル）または３−エチル−３−アザペンタン−１，５，２'−トリ−（オキシカルボニル）である；
ｎが４であるとき、
ＡがＣ4〜Ｃ16−アルカン−テトラ−（オキシカルボニル）である；
ｎが、１、２、３または４である；
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ'1が、Ｈ、Ｃ1〜Ｃ22−アルキル、Ｃ2〜Ｃ18−アルケニル、Ｃ3〜Ｃ12−アルキニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ'2およびＲ'3が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、ヒドロキシル基によって置換されているＣ2〜Ｃ6−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ'2およびＲ'3は、それらが結合する窒素原子と一緒になって、５員、６員または７員の飽和複素環を形成する；
Ｒ''1およびＲ''2が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、Ｃ6〜Ｃ14−アリール−Ｃ1〜Ｃ4−アルキルである；
Ｚ1が、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２'−ジイルである；かつ
Ｚ2が、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである、
式Ｉの化合物である。
【００６３】
好ましいものが、式Ｉにおいて、
ｎが１であるとき、
Ａが−Ｃ（＝Ｏ）−ＯＲ'1または−Ｃ（＝Ｏ）−Ｎ（Ｒ'2）（Ｒ'3）である；
ｎが２であるとき、
Ａが、−Ｃ（＝Ｏ）−Ｏ−Ｚ1−Ｏ−Ｃ（＝Ｏ）−、−Ｃ（＝Ｏ）−Ｎ（Ｒ''1）−Ｚ2−Ｎ（Ｒ''2）−Ｃ（＝Ｏ）−またはピペラジン−Ｎ，Ｎ'−ビスカルボニルである；
ｎが３であるとき、
ＡがＣ3〜Ｃ12−アルカン−トリ−（オキシカルボニル）である；
ｎが４であるとき、
ＡがＣ4〜Ｃ16−アルカン−テトラ−（オキシカルボニル）である；
ｎが、１、２、３または４である；
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ'1が、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ'2およびＲ'3が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、ヒドロキシル基によって置換されているＣ2〜Ｃ6−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ'2およびＲ'3は、それらが結合する窒素原子と一緒になって、５員、６員または７員の飽和複素環を形成する；
Ｒ''1およびＲ''2が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、Ｃ6〜Ｃ14−アリール−Ｃ1〜Ｃ4−アルキルである；
Ｚ1が、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、硫黄原子によって中断されているＣ4〜Ｃ8−アルキレンである；かつ
Ｚ2が、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである、
式Ｉの化合物である。
【００６４】
好ましいものが、式Ｉにおいて、
ｎが１であるとき、
Ａが、−Ｃ（＝Ｏ）−ＯＲ'1、−Ｃ（＝Ｏ）−Ｎ（Ｒ'2）（Ｒ'3）、−ＣＮ、非置換であるか、または、１個〜３個のＣ1〜Ｃ8−アルキルもしくはＣ1〜Ｃ4−アルコキシによって置換されているフェニル、−Ｈ、あるいは、−ＳＯ2−フェニルである；
ｎが２であるとき、
Ａが、−Ｃ（＝Ｏ）−Ｏ−Ｚ1−Ｏ−Ｃ（＝Ｏ）−、−Ｃ（＝Ｏ）−Ｎ（Ｒ''1）−Ｚ2−Ｎ（Ｒ''2）−Ｃ（＝Ｏ）−またはピペラジン−Ｎ，Ｎ'−ビスカルボニルである；
ｎが３であるとき、
Ａが、プロパン−１，２，３−トリ−（オキシカルボニル）、２−メチル−プロパン−１，２，３−トリ−（オキシカルボニル）、２−メチル−ブタン−１，２，１'−トリ−（オキシカルボニル）、２，２−ジメチル−ブタン−１，１'，１''−トリ−（オキシカルボニル）、２，２−ジメチル−ペンタン−１，１'，１''−トリ−（オキシカルボニル）、３−エチル−３−アザペンタン−１，５，２'−トリ−（オキシカルボニル）である；
ｎが４であるとき、
Ａが２，２−ジメチル−プロパン−１，３，１'，１''−テトラ−（オキシカルボニル）である；
ｎが、１、２、３または４である；
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、フェニルまたはＣ1〜Ｃ4−アルコキシであり、ただし、少なくともＲ1またはＲ5はＨであり、かつ、少なくともＲ6またはＲ10はＨである；
Ｒ'1が、Ｈ、Ｃ1〜Ｃ22−アルキル、Ｃ2〜Ｃ18−アルケニル、非置換であるか、または、１個のＣ1〜Ｃ4−アルキルによって置換されているＣ5〜Ｃ7−シクロアルキル、Ｃ5〜Ｃ7−シクロアルキル−Ｃ1〜Ｃ4−アルキル、Ｃ6〜Ｃ10−アリール−Ｃ1〜Ｃ4−アルキル、１個もしくは複数個の酸素原子によって中断されているＣ4〜Ｃ12−アルキル、２，２，６，６−テトラメチルピペリジン−４−イル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルである；
Ｒ'2およびＲ'3が互いに独立して、Ｈ、Ｃ1〜Ｃ22−アルキル、Ｃ2〜Ｃ18−アルケニル、非置換であるか、もしくは、１個のＣ1〜Ｃ4−アルキルによって置換されているＣ5〜Ｃ7−シクロアルキル、Ｃ6〜Ｃ10−アリール、Ｃ5〜Ｃ7−シクロアルキル−Ｃ1〜Ｃ4−アルキル、Ｃ6〜Ｃ10−アリール−Ｃ1〜Ｃ4−アルキル、２，２，６，６−テトラメチルピペリジン−４−イル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルであるか、あるいは、Ｒ'2およびＲ'3は、それらが結合する窒素原子と一緒になって、ピロリジン、ピペリジンまたはモルホリンを形成する；
Ｒ''1およびＲ''2が互いに独立して、Ｈ、Ｃ1〜Ｃ22−アルキル、Ｃ2〜Ｃ18−アルケニル、非置換であるか、もしくは、１個のＣ1〜Ｃ4−アルキルによって置換されているＣ5〜Ｃ7−シクロアルキル、Ｃ5〜Ｃ7−シクロアルキル−Ｃ1〜Ｃ4−アルキル、Ｃ6〜Ｃ10−アリール−Ｃ1〜Ｃ4−アルキルである；
Ｚ1が、Ｃ2〜Ｃ12−アルキレン、Ｃ5〜Ｃ7−シクロアルキレン、Ｃ5〜Ｃ7−シクロアルカン−ビス−（Ｃ1〜Ｃ4−アルキレン）、Ｃ6〜Ｃ10−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、硫黄原子によって中断されているＣ4〜Ｃ8−アルキレン、３−（Ｃ1〜Ｃ4−アルキル）−３−アザペンタン−１，５−ジイル、４−（Ｃ1〜Ｃ4−アルキル）−４−アザヘプタン−１，７−ジイルまたは１−エチル−２，２，６，６−テトラメチルピペリジン−４，２'−ジイルである；かつ
Ｚ2が、Ｃ2〜Ｃ12−アルキレン、Ｃ5〜Ｃ7−シクロアルキレン、Ｃ6〜Ｃ14−アリーレン、Ｃ5〜Ｃ7−シクロアルカン−ビス−（Ｃ1〜Ｃ4−アルキレン）、Ｃ6〜Ｃ10−アレーン−ビス−（Ｃ1〜Ｃ4−アルキレン）、１個もしくは複数個の酸素原子によって中断されているＣ4〜Ｃ12−アルキレン、３−（Ｃ1〜Ｃ4−アルキル）−３−アザペンタン−１，５−ジイルまたは４−（Ｃ1〜Ｃ4−アルキル）−４−アザヘプタン−１，７−ジイルである、
式Ｉの化合物を含む組成物である。
【００６５】
好ましいものが、式Ｉにおいて、
ｎが１であるとき、
Ａが、−Ｃ（＝Ｏ）−ＯＲ'1、−Ｃ（＝Ｏ）−Ｎ（Ｒ'2）（Ｒ'3）、−ＣＮ、非置換であるか、または、１個もしくは２個のＣ1〜Ｃ8−アルキルもしくはＣ1〜Ｃ4−アルコキシによって置換されているフェニル、−Ｈ、あるいは、−ＳＯ2−フェニルである；
ｎが２であるとき、
Ａが、−Ｃ（＝Ｏ）−Ｏ−Ｚ1−Ｏ−Ｃ（＝Ｏ）−、−Ｃ（＝Ｏ）−Ｎ（Ｒ''1）−Ｚ2−Ｎ（Ｒ''2）−Ｃ（＝Ｏ）−またはピペラジン−Ｎ，Ｎ'−ビスカルボニルである；
ｎが３であるとき、
Ａが、プロパン−１，２，３−トリ−（オキシカルボニル）、２−メチル−プロパン−１，２，３−トリ−（オキシカルボニル）、２−メチル−ブタン−１，２，１'−トリ−（オキシカルボニル）、２，２−ジメチル−ブタン−１，１'，１''−トリ−（オキシカルボニル）、２，２−ジメチル−ペンタン−１，１'，１''−トリ−（オキシカルボニル）である；
ｎが４であるとき、
Ａが２，２−ジメチル−プロパン−１，３，１'，１''−テトラ−（オキシカルボニル）である；
ｎが、１、２、３または４である；
Ｒ1、Ｒ2、Ｒ4、Ｒ5、Ｒ6、Ｒ7、Ｒ9およびＲ10がＨである；
Ｒ3およびＲ8が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ'1が、Ｈ、Ｃ1〜Ｃ22−アルキル、Ｃ2〜Ｃ18−アルケニル、非置換であるＣ5〜Ｃ7−シクロアルキル、Ｃ5〜Ｃ7−シクロアルキル−Ｃ1〜Ｃ4−アルキル、フェニル−Ｃ1〜Ｃ4−アルキル、１個もしくは複数個の酸素原子によって中断されているＣ4〜Ｃ12−アルキル、２，２，６，６−テトラメチルピペリジン−４−イル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルである；
Ｒ'2およびＲ'3が互いに独立して、Ｈ、Ｃ1〜Ｃ22−アルキル、Ｃ2〜Ｃ18−アルケニル、非置換であるＣ5〜Ｃ7−シクロアルキル、Ｃ6〜Ｃ10−アリール、Ｃ5〜Ｃ7−シクロアルキル−Ｃ1〜Ｃ4−アルキル、フェニル−Ｃ1〜Ｃ4−アルキル、２，２，６，６−テトラメチルピペリジン−４−イル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルであるか、あるいは、Ｒ'2およびＲ'3は、それらが結合する窒素原子と一緒になって、ピロリジン、ピペリジンまたはモルホリンを形成する；
Ｒ''1およびＲ''2が互いに独立して、Ｈ、Ｃ1〜Ｃ22−アルキル、Ｃ2〜Ｃ18−アルケニル、非置換であるＣ5〜Ｃ7−シクロアルキル、Ｃ5〜Ｃ7−シクロアルキル−Ｃ1〜Ｃ4−アルキルまたはフェニル−Ｃ1〜Ｃ4−アルキルである；
Ｚ1が、Ｃ2〜Ｃ12−アルキレン、Ｃ5〜Ｃ7−シクロアルキレン、Ｃ5〜Ｃ7−シクロアルカン−ビス−（Ｃ1〜Ｃ4−アルキレン）、ベンゼン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、硫黄原子によって中断されているＣ4〜Ｃ8−アルキレン、３−（Ｃ1〜Ｃ4−アルキル）−３−アザペンタン−１，５−ジイル、４−（Ｃ1〜Ｃ4−アルキル）−４−アザヘプタン−１，７−ジイルまたは１−エチル−２，２，６，６−テトラメチルピペリジン−４，２'−ジイルである；かつ
Ｚ2が、Ｃ2〜Ｃ12−アルキレン、Ｃ5〜Ｃ7−シクロアルキレン、Ｃ6〜Ｃ14−アリーレン、Ｃ5〜Ｃ7−シクロアルカン−ビス（Ｃ1〜Ｃ4−アルキレン）、ベンゼン−ビス−（Ｃ1〜Ｃ4−アルキレン）、１個もしくは複数個の酸素原子によって中断されているＣ4〜Ｃ12−アルキレン、３−（Ｃ1〜Ｃ4−アルキル）−３−アザペンタン−１，５−ジイルまたは４−（Ｃ1〜Ｃ4−アルキル）−４−アザヘプタン−１，７−ジイルである、
式Ｉの化合物を含む組成物である。
【００６６】
好ましいものが、式Ｉにおいて、
ｎが１である；
Ａが、−ＣＮ、フェニルまたは−Ｈである；かつ
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである、
式Ｉの化合物を含む組成物である。
【００６７】
好ましいものが、式Ｉにおいて、
ｎが１であるとき、
Ａが、−Ｃ（＝Ｏ）−ＯＲ'1、−Ｃ（＝Ｏ）−Ｎ（Ｒ'2）（Ｒ'3）、−ＣＮ、フェニル、−Ｈまたは−ＳＯ2−フェニルである；
ｎが２であるとき、
Ａが−Ｃ（＝Ｏ）−Ｏ−Ｚ1−Ｏ−Ｃ（＝Ｏ）−である；
ｎが１または２である；
Ｒ1、Ｒ2、Ｒ4、Ｒ5、Ｒ6、Ｒ7、Ｒ9およびＲ10がＨである；
Ｒ3およびＲ8が互いに独立して、ＨまたはＣ1〜Ｃ4−アルコキシである；
Ｒ'1が、Ｈ、Ｃ1−Ｃ12−アルキル、非置換であるＣ5〜Ｃ7−シクロアルキル、フェニル−Ｃ1〜Ｃ4−アルキル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルである；
Ｒ'2およびＲ'3が互いに独立して、Ｈ、Ｃ1〜Ｃ12−アルキル、非置換であるＣ5〜Ｃ7−シクロアルキル、Ｃ6〜Ｃ10−アリール、フェニル−Ｃ1〜Ｃ1−アルキル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルであるか、あるいは、Ｒ'2およびＲ'3は、それらが結合する窒素原子と一緒になって、ピロリジン、ピペリジンまたはモルホリンを形成する；
Ｚ1がＣ5〜Ｃ7−シクロアルキレンである、
式Ｉの化合物を含む組成物である。
【００６８】
好ましいものが、式Ｉにおいて、
ｎが１であるとき、
Ａが、−Ｃ（＝Ｏ）−ＯＣＨ3、−ＣＮ、フェニルまたは−Ｈである；
ｎが２であるとき、
Ａが−Ｃ（＝Ｏ）−Ｏ−Ｚ1−Ｏ−Ｃ（＝Ｏ）−である；
ｎが１または２である；
Ｒ1、Ｒ2、Ｒ3、Ｒ4、Ｒ5、Ｒ6、Ｒ7、Ｒ8、Ｒ9およびＲ10がＨである；かつ
Ｚ1がシクロ−ヘキサン−１，４−ジイルである、
式Ｉの化合物を含む組成物である。
【００６９】
本発明の有機物質は、酸化的分解、熱分解または光誘導分解を受けやすい。
【００７０】
有機物質の例として、下記のものが挙げられる：
１．モノオレフィンおよびジオレフィンのポリマー、例えば、ポリプロピレン、ポリイソブチレン、ポリブタ−１−エン、ポリ−４−メチルペンタ−１−エン、ポリビニルシクロヘキサン、ポリイソプレンまたはポリブタジエン、同様にまた、シクロオレフィンのポリマー、例えば、シクロペンテンまたはノルボルネンのポリマー、ポリエチレン（これは場合により架橋され得る）、例えば、高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）。
【００７１】
ポリオレフィン、すなわち、前記段落において例示されるモノオレフィンのポリマー、好ましくは、ポリエチレンおよびポリプロピレンは、種々の方法によって製造することができ、とりわけ、下記の方法によって製造することができる：
ａ）ラジカル重合（通常、高圧下かつ高温において）。
ｂ）周期表のＩＶｂ族、Ｖｂ族、ＶＩｂ族またはＶＩＩＩ族の１つの金属または２つ以上の金属を通常の場合には含有する触媒を使用する触媒重合。これらの金属は通常、１つまたは２つ以上の配位子を有する（典型的には、π配位またはσ配位のどちらかで配位し得るオキシド、ハリド、アルコラート、エステル、エーテル、アミン、アルキル、アルケニルおよび／またはアリール）。これらの金属錯体は遊離形態であってもよく、または、支持体（典型的には、活性化された塩化マグネシウム、塩化チタン（ＩＩＩ）、アルミナまたは酸化ケイ素）に固定されてもよい。これらの触媒は重合媒体において可溶性であってもよく、または不溶性であってもよい。触媒は重合においてそれだけで使用することができ、または、さらなる活性化剤が使用される場合がある（典型的には、金属アルキル、金属水素化物、金属アルキルハリド、金属アルキルオキシドまたは金属アルキルオキサン、ただし、前記金属は、周期表のＩａ族、ＩＩａ族および／またはＩＩＩａ族の元素である）。活性化剤は、さらなるエステル基、エーテル基、アミン基またはシリルエーテル基により都合よく修飾される場合がある。これらの触媒系は通常、フィリップス触媒、スタンダード・オイル・インジアナ触媒、チーグラー（−ナッタ）触媒、ＴＮＺ触媒（ＤｕＰｏｎｔ）、メタロセン触媒または単一部位触媒（ＳＳＣ）と呼ばれる。
【００７２】
２．１）のもとで述べられたポリマーの混合物、例えば、ポリプロピレンとポリイソブチレンとの混合物、ポリプロピレンとポリエチレンとの混合物（例えば、ＰＰ／ＨＤＰＥ、ＰＰ／ＬＤＰＥ）、および、異なるタイプのポリエチレンの混合物（例えば、ＬＤＰＥ／ＨＤＰＥ）。
【００７３】
３．モノオレフィンおよびジオレフィンの相互のコポリマーまたは他のビニルモノマーとのコポリマー、例えば、エチレン／プロピレンコポリマー、線状低密度ポリエチレン（ＬＬＤＰＥ）、および、低密度ポリエチレン（ＬＤＰＥ）とのその混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、エチレン／１−オレフィンコポリマー（この場合、１−オレフィンはその場で生成される）、プロピレン／ブタジエンコポリマー、イソブチレン／イソプレンコポリマー、エチレン／ビニルシクロヘキセンコポリマー、エチレン／アクリル酸アルキルコポリマー、エチレン／メタクリル酸アルキルコポリマー、エチレン／酢酸ビニルコポリマーまたはエチレン／アクリル酸コポリマーおよびその塩（イオノマー）、同様にまた、エチレンと、プロピレンおよびジエン（例えば、ヘキサジエン、ジシクロペンタジエンまたはエチリデン−ノルボルネンなど）とのターポリマー；ならびに、そのようなコポリマーの相互の混合物、および、上記の１）で述べられたポリマーとの混合物、例えば、ポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、ならびに、交互型またはランダム型のポリアルキレン／一酸化炭素コポリマー、および、他のポリマー（例えば、ポリアミド）とのそれらの混合物。
【００７４】
２つのモノオレフィンの特別なコポリマーがパイプ規格のポリプロピレンランダムコポリマーであり、これは、９０質量％超のプロピレンと、１０質量％未満（典型的には２質量％〜６質量％）エチレンのとの重合から得ることができる。
【００７５】
４．炭化水素樹脂（例えば、Ｃ5〜Ｃ9）（その水素化改変物（例えば、粘着付与剤）、ならびに、ポリアルキレンおよびデンプンの混合物を含む）。
【００７６】
１．）〜４．）からのホモポリマーおよびコポリマーは、シンジオタクチック、イソタクチック、ヘミイソタクチックまたはアタクチックを含めて、どのような立体構造を有してもよい；アタクチックポリマーが好ましい。ステレオブロックポリマーもまた含まれる。
【００７７】
５．ポリスチレン、ポリ（ｐ−メチルスチレン）、ポリ（α−メチルスチレン）。
【００７８】
６．ビニル芳香族モノマー（これには、スチレン、α−メチルスチレン、ビニルトルエンのすべての異性体（とりわけ、ｐ−ビニル−トルエン）、エチルスチレン、プロピルスチレン、ビニルビフェニル、ビニルナフタレンおよびビニルアントラセンのすべての異性体、ならびに、それらの混合物が含まれる）に由来する芳香族ホモポリマーおよび芳香族コポリマー。ホモポリマーおよびコポリマーは、シンジオタクチック、イソタクチック、ヘミイソタクチックまたはアタクチックを含めて、どのような立体構造を有してもよい；アタクチックポリマーが好ましい。ステレオブロックポリマーもまた含まれる。
【００７９】
６ａ．上記ビニル芳香族モノマーと、エチレン、プロピレン、ジエン、ニトリル、酸、無水マレイン酸類、マレイミド類、酢酸ビニルおよび塩化ビニルまたはアクリル酸誘導体ならびにそれらの混合物から選択されるコモノマーとを含むコポリマー、例えば、スチレン／ブタジエン、スチレン／アクリロニトリル、スチレン／エチレン（インターポリマー）、スチレン／メタクリル酸アルキル、スチレン／ブタジエン／アクリル酸アルキル、スチレン／ブタジエン／メタクリル酸アルキル、スチレン／無水マレイン酸、スチレン／アクリロニトリル／アクリル酸メチル；耐衝撃性スチレンコポリマーおよび別のポリマー（例えば、ポリアクリラート、ジエンポリマーまたはエチレン／プロピレン／ジエンターポリマー）の混合物；ならびに、スチレンのブロックコポリマー、例えば、スチレン／ブタジエン／スチレン、スチレン／イソプレン／スチレン、スチレン／エチレン／ブチレン／スチレンまたはスチレン／エチレン／プロピレン／スチレンなど。
【００８０】
６ｂ．６．）のもとで述べられるポリマーの水素化に由来する水素化された芳香族ポリマー、そのようなポリマーには、とりわけ、アタクチックポリスチレンを水素化することによって製造されるポリシクロヘキシルエチレン（ＰＣＨＥ）（これは多くの場合、ポリビニルシクロヘキサン（ＰＶＣＨ）として示される）が含まれる。
【００８１】
６ｃ．６ａ．）のもとで述べられるポリマーの水素化に由来する水素化された芳香族ポリマー。
【００８２】
ホモポリマーおよびコポリマーは、シンジオタクチック、イソタクチック、ヘミイソタクチックまたはアタクチックを含めて、どのような立体構造を有してもよい；アタクチックポリマーが好ましい。ステレオブロックポリマーもまた含まれる。
【００８３】
７．ビニル芳香族モノマー（例えば、スチレンまたはα−メチルスチレンなど）のグラフトコポリマー、例えば、ポリブタジエンに対するスチレン、ポリブタジエン−スチレンコポリマーまたはポリブタジエン−アクリロニトリルコポリマーに対するスチレン、ポリブタジエンに対するスチレンおよびアクリロニトリル（またはメタクリロニトリル）、ポリブタジエンに対するスチレン、アクリロニトリルおよびメタクリル酸メチル、ポリブタジエンに対するスチレンおよび無水マレイン酸、ポリブタジエンに対するスチレン、アクリロニトリルおよび無水マレイン酸またはマレイミド、ポリブタジエンに対するスチレンおよびマレイミド、ポリブタジエンに対するスチレンおよびアクリル酸アルキルまたはメタクリル酸アルキル、エチレン／プロピレン／ジエンターポリマーに対するスチレンおよびアクリロニトリル、ポリアクリル酸アルキルまたはポリメタクリル酸アルキルに対するスチレンおよびアクリロニトリル、アクリラート／ブタジエンコポリマーに対するスチレンおよびアクリロニトリル、同様にまた、６）のもとで列挙されるコポリマーとのそれらの混合物、例えば、ＡＢＳポリマー、ＭＢＳポリマー、ＡＳＡポリマーまたはＡＥＳポリマーとして知られているコポリマー混合物。
【００８４】
８．ハロゲン含有ポリマー、例えば、ポリクロロプレン、塩素化ゴム、イソブチレン−イソプレンの塩素化コポリマーおよび臭素化コポリマー（ハロブチルゴム）、塩素化ポリエチレンまたはスルホ塩素化ポリエチレン、エチレンおよび塩素化エチレンのコポリマー、エピクロロヒドリンのホモポリマーおよびコポリマー、とりわけ、ハロゲン含有ビニル化合物のポリマー（例えば、ポリ塩化ビニル、ポリ塩化ビニリデン、ポリフッ化ビニル、ポリフッ化ビニリデン）、同様にまた、それらのコポリマー、例えば、塩化ビニル／塩化ビニリデンコポリマー、塩化ビニル／酢酸ビニルコポリマーまたは塩化ビニリデン／酢酸ビニルコポリマーなど。
【００８５】
９．α，β−不飽和酸およびその誘導体に由来するポリマー、例えば、ポリアクリラートおよびポリメタクリラートなど；アクリル酸ブチルにより耐衝撃性改良されたポリメタクリル酸メチル、ポリアクリルアミドおよびポリアクリロニトリル。
【００８６】
１０．９）のもとで述べられるモノマーの相互のコポリマー、または、他の不飽和モノマーとのコポリマー、例えば、アクリロニトリル／ブタジエンコポリマー、アクリロニトリル／アクリル酸アルキルコポリマー、アクリロニトリル／アクリル酸アルコキシアルキルコポリマーまたはアクリロニトリル／ハロゲン化ビニルコポリマー、あるいは、アクリロニトリル／メタクリル酸アルキル／ブタジエンターポリマー。
【００８７】
１１．不飽和なアルコールおよびアミンあるいはそれらのアシル誘導体またはアセタールに由来するポリマー、例えば、ポリビニルアルコール、ポリ酢酸ビニル、ポリステアリン酸ビニル、ポリ安息香酸ビニル、ポリマレイン酸ビニル、ポリビニルブチラール、ポリフタル酸アリルまたはポリアリルメラミン、同様にまた、上記の１）で述べられるオレフィンとのそれらのコポリマー。
【００８８】
１２．環状エーテルのホモポリマーおよびコポリマー、例えば、ポリアルキレングリコール、ポリエチレンオキシド、ポリプロピレンオキシド、または、ビスグリシジルエーテル類とのそれらのコポリマーなど。
【００８９】
１３．ポリアセタール、例えば、ポリオキシメチレン、および、エチレンオキシドをコモノマーとして含有するそのようなポリオキシメチレンなど；熱可塑性ポリウレタン、アクリラートまたはＭＢＳにより改質されるポリアセタール。
【００９０】
１４．ポリフェニレンオキシドおよびポリフェニレンスルフィド、ならびに、ポリフェニレンオキシドとスチレンポリマーまたはポリアミドとの混合物。
【００９１】
１５．ポリウレタン、例えば、ポリオールおよび脂肪族ポリイソシアナートまたは芳香族ポリイソシアナートから合成されるポリウレタン、例えば、一方におけるヒドロキシル末端のポリエーテル、ポリエステルまたはポリブタジエン、および、もう一方における脂肪族ポリイソシアナートまたは芳香族ポリイソシアナート、同様にまた、それらの前駆体に由来するポリウレタン。
【００９２】
様々なヒドロキシル末端のポリエーテルが知られており、例えば、エポキシド（例えば、エチレンオキシド、プロピレンオキシド、ブチレンオキシド、テトラヒドロフラン、スチレンオキシドまたはエピクロロヒドリンなど）を、例えば、ＢＦ3の存在下で自身と重合することによって、あるいは、単独での、または、混合物としての、または、連続してのこれらのエポキシドの付加反応を、反応性水素原子を含有する開始成分（例えば、水、アルコール、アンモニアまたはアミンなど、例えば、エチレングリコール、プロピレン１，３−グリコールおよびプロピレン１，２−グリコール、トリメチロールプロパン、４，４'−ジヒドロキシジフェニルプロパン、アニリン、エタノールアミンまたはエチレンジアミン）を用いて行うことによって製造される。スクロースポリエーテルもまた、本発明に従って好適である。多くの場合、好ましいものが、第一級ＯＨ基を主に（ポリエーテルに存在するすべてのＯＨ基に基づいて９０質量％まで）含有するそのようなポリエーテルである。さらに、ビニルポリマーにより改質されるポリエーテル、例えば、スチレンおよびアクリロニトリルをポリエーテルの存在下で重合することによって形成されるようなものが、ＯＨ基を含有するポリブタジエンが好適であるように好適である。
【００９３】
具体的には、ポリオール化合物は４００〜１００００の分子量（とりわけ、８００〜１００００の分子量）を有しており、とりわけ、２個〜８個のヒドロキシル基（とりわけ、２個〜４個のヒドロキシル基）を含有するポリヒドロキシ化合物である。
【００９４】
好適なポリイソシアナートは脂肪族または芳香族であり、例えば、エチレンジイソシアナート、１，４−テトラメチレンジイソシアナート、１，６−ヘキサメチレンジイソシアナート、１，１２−ドデカンジイソシアナート、シクロブタン１，３−ジイソシアナート、シクロヘキサン１，３−ジイソシアナートおよびシクロヘキサン１，４−ジイソシアナート、ならびに、同様にこれらの異性体の所望される混合物のどれも、１−イソシアナト−３，３，５−トリメチル−５−イソシアナトメチルシクロヘキサン、２，４−ヘキサヒドロトリレンジイソシアナートおよび２，６−ヘキサヒドロトリレンジイソシアナート、ならびに、同様にこれらの異性体の所望される混合物のどれも、ヘキサヒドロ−１，３−フェニレンジイソシアナートおよび／またはヘキサヒドロ−１，４−フェニレンジイソシアナート、ペルヒドロ−２，４'−ジフェニルメタンジイソシアナートおよび／またはペルヒドロ−４，４'−ジフェニルメタンジイソシアナート、１，３−フェニレンジイソシアナートおよび１，４−フェニレンジイソシアナート、２，４−トリレンジイソシアナートおよび２，６−トリレンジイソシアナート、ならびに、同様にこれらの異性体の所望される混合物のどれも、ジフェニルメタン−２，４'−ジイソシアナートおよび／またはジフェニルメタン−４，４'−ジイソシアナート、ナフタレン１，５−ジイソシアナート、トリフェニルメタン４，４'，４''−トリイソシアナート、アニリン−ホルムアルデヒド縮合、その後、ホスゲン化によって得られるようなポリフェニル−ポリメチレンポリイソシアナート、ｍ−イソシアナトフェニルスルホニルイソシアナートおよびｐ−イソシアナトフェニルスルホニルイソシアナート、過塩素化アリールポリイソシアナート、カルボジイミド基を含有するポリイソシアナート、アロファナート基を含有するポリイソシアナート、イソシアヌラート基を含有するポリイソシアナート、ウレタン基を含有するポリイソシアナート、アシル化ウレア基を含有するポリイソシアナート、ビウレット基を含有するポリイソシアナート、エステル基を含有するポリイソシアナート、アセタールとの上記イソシアナートの反応生成物、ならびに、ポリマー脂肪酸基を含有するポリイソシアナートである。
【００９５】
イソシアナートの工業的製造の過程で得られるイソシアナート基含有蒸留残渣を用いることもまた可能である。これは、それらが上記ポリイソシアナートの１つまたは複数であり、あるいは、上記ポリイソシアナートの１つまたは複数に溶解しているからである。加えて、上記ポリイソシアナートの所望される混合物であれば、どのような混合物も使用することが可能である。
【００９６】
好ましいものが、２，４−トリレンジイソシアナートまたは２，６−トリレンジイソシアナート、および、これらの異性体の所望される混合物のどれも（"ＴＤＩ"）、アニリン−ホルムアルデヒド縮合、その後、ホスゲン化によって製造されるようなポリフェニル−ポリメチレンポリイソシアナート（"クルードＭＤＩ"）、あるいは、カルボジイミド基、ウレタン基、アロファナート基、イソシアヌラート基、ウレア基またはビウレット基を含有するポリイソシアナート（"変性ポリイソシアナート"）である。
【００９７】
ポリウレタンは均質ポリウレタンまたは気泡質であることが可能である。
【００９８】
１６．ジアミンおよびジカルボン酸ならびに／あるいはアミノカルボン酸または対応するラクタムに由来するポリアミドおよびコポリアミド、例えば、ポリアミド４、ポリアミド６、ポリアミド６／６、ポリアミド６／１０、ポリアミド６／９、ポリアミド６／１２、ポリアミド４／６、ポリアミド１２／１２、ポリアミド１１、ポリアミド１２；ｍ−キシレンジアミンおよびアジピン酸から出発する芳香族ポリアミド；ヘキサメチレンジアミンおよびイソフタル酸または／およびテレフタル酸から、改質剤としてのエラストマーを伴って、または伴うことなく製造されるポリアミド、例えば、ポリ−２，４，４−トリメチルヘキサメチレンテレフタルアミドまたはポリ−ｍ−フェニレンイソフタルアミド；ならびに、同様に、上記ポリアミドの、ポリオレフィン、オレフィンコポリマー、イオノマーまたは化学結合エラストマーまたはグラフト化エラストマーとのブロックコポリマー、あるいは、ポリエーテル（例えば、ポリエチレングリコール、ポリプロピレングリコールまたはポリテトラメチレングリコール）とのブロックコポリマー；同様にまた、ＥＰＤＭまたはＡＢＳにより改質されるポリアミドまたはコポリアミド；ならびに、加工期間中に縮合したポリアミド（ＲＩＭポリアミド系）。
【００９９】
１７．ポリウレア、ポリイミド、ポリアミド−イミド、ポリエーテルイミド、ポリエステルイミド、ポリヒダントインおよびポリベンゾイミダゾール。
【０１００】
１８．ジカルボン酸およびジオールならびに／あるいはヒドロキシカルボン酸または対応するラクトンもしくはラクチドに由来するポリエステル、例えば、ポリエチレンテレフタラート、ポリブチレンテレフタラート、ポリ−１，４−ジメチロールシクロヘキサンテレフタラート、ポリアルキレンナフタラートおよびポリヒドロキシベンゾアート、同様にまた、ヒドロキシル末端ポリエーテルに由来するコポリエーテルエステル、および、同様に、ポリカルボナートまたはＭＢＳにより改質されるポリエステル。コポリエステルは、例えば、ポリブチレンスクシナート／テレフタラート、ポリブチレンアジパート／テレフタラート、ポリテトラメチレンアジパート／テレフタラート、ポリブチレンスクシナート／アジパート、ポリブチレンスクシナート／カルボナート、ポリ−３−ヒドロキシブチラート／オクタノアートコポリマー、ポリ−３−ヒドロキシブチラート／ヘキサノアート／デカノアートターポリマーを含む場合があり、しかし、これらに限定されない。さらに、脂肪族ポリエステルは、例えば、ポリ（ヒドロキシアルカノアート）の一群（具体的には、ポリ（プロピオラクトン）、ポリ（ブチロラクトン）、ポリ（ピバロラクトン）、ポリ（バレロラクトン）およびポリ（カプロラクトン））、ポリエチレンスクシナート、ポリプロピレンスクシナート、ポリブチレンスクシナート、ポリヘキサンメチレンスクシナート、ポリエチレンアジパート、ポリプロピレンアジパート、ポリブチレンアジパート、ポリヘキサメチレンアジパート、ポリエチレンオキサラート、ポリプロピレンオキサラート、ポリブチレンオキサラート、ポリヘキサンメチレンオキサラート、ポリエチレンセバカート、ポリプロピレンセバカート、ポリブチレンセバカートおよびポリ乳酸（ＰＬＡ）、同様にまた、ポリカルボナートまたはＭＢＳにより改質される対応するポリエステルを含む場合があり、しかし、これらに限定されない。用語「ポリ乳酸（ＰＬＡ）」は、好ましくはポリ−Ｌ−ラクチドのホモポリマー、および、他のポリマーとのそのブレンド物またはアロイのいずれか；乳酸またはラクチドの、他のモノマー（例えば、ヒドロキシ−カルボン酸など、例えば、グリコール酸、３−ヒドロキシ−酪酸、４−ヒドロキシ−酪酸、４−ヒドロキシ−吉草酸、５−ヒドロキシ−吉草酸、６−ヒドロキシ−カプロン酸のようなヒドロキシ−カルボン酸、および、それらの環状形態）とのコポリマーを示す。用語「乳酸」または用語「ラクチド」には、Ｌ−乳酸、Ｄ−乳酸、それらの混合物およびダイマー、すなわち、Ｌ−ラクチド、Ｄ−ラクチド、ｍｅｓｏ−ラクチド、および、それらのどのような混合物も含まれる。
【０１０１】
１９．ポリカルボナートおよびポリエステルカルボナート。
【０１０２】
２０．ポリケトン。
【０１０３】
２１．ポリスルホン、ポリエーテルスルホンおよびポリエーテルケトン。
【０１０４】
２２．一方におけるアルデヒドと、他方におけるフェノール類、ウレア類およびメラミン類とに由来する架橋されたポリマー、例えば、フェノール／ホルムアルデヒド樹脂、ウレア／ホルムアルデヒド樹脂およびメラミン／ホルムアルデヒド樹脂など。
【０１０５】
２３．乾性および非乾性のアルキド樹脂。
【０１０６】
２４．飽和ジカルボン酸および不飽和ジカルボン酸の、架橋剤としての多価アルコールおよびビニル化合物とのコポリエステルに由来する不飽和ポリエステル樹脂、ならびに、同様に、可燃性が低いそれらのハロゲン含有改質体。
【０１０７】
２５．置換アクリラートに由来する架橋可能なアクリル樹脂、例えば、エポキシアクリラート類、ウレタンアクリラート類またはポリエステルアクリラート。
【０１０８】
２６．メラミン樹脂、ウレア樹脂、イソシアナート、イソシアヌラート、ポリイソシアナートまたはエポキシ樹脂により架橋されるアルキド樹脂、ポリエステル樹脂およびアクリラート樹脂。
【０１０９】
２７．脂肪族、脂環族、複素環式または芳香族のグリシジル化合物に由来する架橋されたエポキシ樹脂、例えば、促進剤を伴って、または伴うことなく、通常の硬化剤（例えば、無水物またはアミンなど）により架橋される、ビスフェノールＡおよびビスフェノールＦのジグリシジルエーテルの生成物。
【０１１０】
２８．天然ポリマー、例えば、セルロース、ゴム、ゼラチンおよびそれらの化学修飾された均質な誘導体など、例えば、酢酸セルロース、プロピオン酸セルロースおよび酪酸セルロース、または、セルロースエーテル、例えば、メチルセルロースなど、同様にまた、各種ロジンおよびそれらの誘導体。
【０１１１】
２９．上記ポリマーのブレンド物（ポリブレンド）、例えば、ＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリラート、ＰＯＭ／熱可塑性ＰＵＲ、ＰＣ／熱可塑性ＰＵＲ、ＰＯＭ／アクリラート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳ、または、ＰＢＴ／ＰＥＴ／ＰＣ。
【０１１２】
３０．純粋なモノマー化合物またはそのような化合物の混合物である天然に存在する有機物質および合成された有機物質、例えば、鉱油、動物性および植物性の脂肪、オイルおよびワックス、合成エステル（例えば、フタラート、アジパート、ホスファートまたはトリメリタート）に基づくオイル、脂肪およびワックス、ならびに、同様に、合成エステルの、任意の質量比率での鉱油との混合物、典型的には、紡糸組成物として使用される混合物、同様にまた、そのような物質の水性乳化物。
【０１１３】
３１．天然ゴムまたは合成ゴムの水性乳化物、例えば、天然ラテックス、または、カルボキシル化スチレン／ブタジエンコポリマーのラテックス。
【０１１４】
ポリマーは、天然型、半合成型または合成型が可能である。天然ポリマーが、さらなる合成的修飾を伴うことなく、天然供給源から単離される。合成ポリマーは、天然供給源から単離されるポリマー部分を含有しない。半合成ポリマーは、少なくとも１つの天然ポリマー部分を含有しており、この場合、天然ポリマー部分は、半合成ポリマーを形成するために、合成的に修飾することができ、かつ／または、モノマーと反応させることができる。
【０１１５】
ポリマーは熱可塑性であることが可能である。すなわち、ポリマーは、高い温度で、例えば、１５０℃〜３４０℃の範囲の温度で新しい形態に形状化することができる。
【０１１６】
好ましいものが、ポリマー、ワックス、鉱油および脂肪からなる群から選択される有機物質を成分ａ）として含み、かつ、成分ｂ）を含む組成物である。
【０１１７】
好ましいものが、ポリマー、具体的には半合成ポリマーまたは合成ポリマーを成分ａ）として含み、かつ、式Ｉの化合物を成分ｂ）として含む組成物である。
【０１１８】
好ましいものが、半合成ポリマーまたは合成ポリマーを成分ａ）として含む組成物である。
【０１１９】
好ましいものが、熱可塑性ポリマーを成分ａ）として含む組成物である。
【０１２０】
好ましいものが、合成され、かつ、熱可塑性であるポリマーを成分ａ）として含む組成物である。
【０１２１】
好ましいものが、ポリオレフィン、ポリエーテルポリオールまたはポリウレタンを成分ａ）として含む組成物である。
【０１２２】
成分ａ）に関して成分ｂ）の用いられる量は、具体的な有機物質および保護の所望される程度により変化する。
【０１２３】
好ましいものが、成分ａ）および成分ｂ）を含み、成分ｂ）が、成分ａ）の質量に基づいて０．０００５％〜１０％の量で、特に０．００１％〜２％の量で、とりわけ、０．００５％〜１％の量で含有される組成物である。
【０１２４】
必要に応じて、成分ａ）および成分ｂ）を含む組成物は、成分ｃ）として、さらなる添加物を含有する。
【０１２５】
さらなる添加物を下記のリストから選択することができる：
１．酸化防止剤
１．１．アルキル化モノフェノール類、例えば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖が線状または分岐型であるノニルフェノール（例えば、２，６−ジ−ノニル−４−メチルフェノール）、２，４−ジメチル−６−（１'−メチルウンデカ−１'−イル）フェノール、２，４−ジメチル−６−（１'−メチルヘプタデカ−１'−イル）フェノール、２，４−ジメチル−６−（１'−メチルトリデカ−１'−イル）フェノール、２，４−ジメチル−６−（１'−メチル−１'−テトラデシル−メチル）−フェノールおよびそれらの混合物。
【０１２６】
１．２．アルキルチオメチルフェノール類、例えば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１２７】
１．３．ヒドロキノン類およびアルキル化ヒドロキノン類、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアラート、ビス（３，５−ジ−ｔｅｒｔ−ブチル−４−ヒドロキシフェニル）アジパート。
【０１２８】
１．４．トコフェロール類、例えば、α−トコフェロール、β−トコフェロール、γ−トコフェロール、δ−トコフェロールおよびそれらの混合物（ビタミンＥ）。
【０１２９】
１．５．ヒドロキシル化チオジフェニルエーテル類、例えば、２，２'−チオビス（６−ｔｅｒｔ−ブチル−４−メチルフェノール）、２，２'−チオビス（４−オクチルフェノール）、４，４'−チオビス（６−ｔｅｒｔ−ブチル−３−メチルフェノール）、４，４'−チオビス（６−ｔｅｒｔ−ブチル−２−メチルフェノール）、４，４'−チオビス（３，６−ジ−ｓｅｃ−アミルフェノール）、４，４'−ビス（２，６−ジメチル−４−ヒドロキシフェニル）ジスルフィド。
【０１３０】
１．６．アルキリデンビスフェノール類、例えば、２，２'−メチレンビス（６−ｔｅｒｔ−ブチル−４−メチルフェノール）、２，２'−メチレンビス（６−ｔｅｒｔ−ブチル−４−エチルフェノール）、２，２'−メチレンビス［４−メチル−６−（α−メチルシクロヘキシル）フェノール］、２，２'−メチレンビス（４−メチル−６−シクロヘキシルフェノール）、２，２'−メチレンビス（６−ノニル−４−メチルフェノール）、２，２'−メチレンビス（４，６−ジ−ｔｅｒｔ−ブチルフェノール）、２，２'−エチリデンビス（４，６−ジ−ｔｅｒｔ−ブチルフェノール）、２，２'−エチリデンビス（６−ｔｅｒｔ−ブチル−４−イソブチルフェノール）、２，２'−メチレンビス［６−（α−メチルベンジル）−４−ノニルフェノール］、２，２'−メチレンビス［６−（α，α−ジメチルベンジル）−４−ノニルフェノール］、４，４'−メチレンビス（２，６−ジ−ｔｅｒｔ−ブチルフェノール）、４，４'−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリ（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス［３，３−ビス（３'−ｔｅｒｔ−ブチル−４'−ヒドロキシフェニル）ブチラート］、ビス（３−ｔｅｒｔ−ブチル−４−ヒドロキシ−５−メチルフェニル）ジシクロペンタジエン、ビス［２−（３'−ブチル−ｔｅｒｔ−２'−ヒドロキシ−５'−メチルベンジル）−６−ｔｅｒｔ−ブチル−４−メチルフェニル］テレフタラート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス−（５−ｔｅｒｔ−ブチル−４−ヒドロキシ−２−メチルフェニル）−４−ｎ−ドデシルメルカプトブタン、１，１，５，５−テトラ（５−ｔｅｒｔ−ブチル−４−ヒドロキシ−２−メチルフェニル）ペンタン。
【０１３１】
１．７．Ｏ−ベンジル化合物、Ｎ−ベンジル化合物およびＳ−ベンジル化合物、例えば、３，５，３'，５'−テトラ−ｔｅｒｔ−ブチル−４，４'−ジ−ヒドロキシジベンジルエーテル、オクタデシル−４−ヒドロキシ−３，５−ジメチルベンジルメルカプトアセタート、トリデシル−４−ヒドロキシ−３，５−ジ−ｔｅｒｔ−ブチルベンジルメルカプトアセタート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタラート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセタート。
【０１３２】
１．８．ヒドロキシベンジル化マロナート類、例えば、ジオクタデシル−２，２−ビス（３，５−ジ−ｔｅｒｔ−ブチル−２−ヒドロキシベンジル）マロナート、ジ−オクタデシル−２−（３−ｔｅｒｔ−ブチル−４−ヒドロキシ−５−メチルベンジル）マロナート、ジ−ドデシルメルカプトエチル−２，２−ビス（３，５−ジ−ｔｅｒｔ−ブチル−４−ヒドロキシベンジル）マロナート、ビス［４−（１，１，３，３−テトラメチルブチル）フェニル］−２，２−ビス（３，５−ジ−ｔｅｒｔ−ブチル−４−ヒドロキシベンジル）マロナート。
【０１３３】
１．９．芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１３４】
１．１０．トリアジン化合物、例えば、２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌラート、１，３，５−トリス（４−ｔｅｒｔ−ブチル−３−ヒドロキシ−２，６−ジメチルベンジル）イソシアヌラート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌラート。
【０１３５】
１．１１．ベンジルホスホナート類、例えば、ジメチル−２，５−ジ−ｔｅｒｔ−ブチル−４−ヒドロキシベンジルホスホナート、ジエチル−３，５−ジ−ｔｅｒｔ−ブチル−４−ヒドロキシベンジルホスホナート、ジオクタデシル−３，５−ジ−ｔｅｒｔ−ブチル−４−ヒドロキシベンジルホスホナート、ジオクタデシル−５−ｔｅｒｔ−ブチル−４−ヒドロキシ−３−メチルベンジルホスホナート、３，５−ジ−ｔｅｒｔ−ブチル−４−ヒドロキシベンジルホスホン酸のモノエチルエステルのカルシウム塩。
【０１３６】
１．１２．アシルアミノフェノール類、例えば、４−ヒドロキシラウルアニリド、４−ヒドロキシステアルアニリド、オクチルＮ−（３，５−ジ−ｔｅｒｔ−ブチル−４−ヒドロキシフェニル）カルバマート。
【０１３７】
１．１３．β−（３，５−ジ−ｔｅｒｔ−ブチル−４−ヒドロキシフェニル）プロピオン酸の、一価アルコールまたは多価アルコールとのエステル、例えば、メタノール、エタノール、ｎ−オクタノール、ｉ−オクタノール、オクタデカノール、線状および分岐型のＣ13〜Ｃ15−アルカノールの混合物、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシルエチル）イソシアヌラート、Ｎ，Ｎ'−ビス−（ヒドロキシルエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３８】
１．１４．β−（５−ｔｅｒｔ−ブチル−４−ヒドロキシ−３−メチルフェニル）プロピオン酸の、一価アルコールまたは多価アルコールとのエステル、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ'−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン、３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【０１３９】
１．１５．β−（３，５−ジシクロヘキシル−４−ヒドロキシフェニル）プロピオン酸の、一価アルコールまたは多価アルコールとのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ'−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１４０】
１．１６．３，５−ジ−ｔｅｒｔ−ブチル−４−ヒドロキシフェニル酢酸の、一価アルコールまたは多価アルコールとのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ'−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１４１】
１．１７．β−（３，５−ジ−ｔｅｒｔ−ブチル−４−ヒドロキシフェニル）プロピオン酸のアミド、例えば、Ｎ，Ｎ'−ビス（３，５−ジ−ｔｅｒｔ−ブチル−４−ヒドロキシフェニルプロピオニル）ヘキサメチレンジアミド、Ｎ，Ｎ'−ビス（３，５−ジ−ｔｅｒｔ−ブチル−４−ヒドロキシフェニルプロピオニル）トリメチレンジアミド、Ｎ，Ｎ'−ビス（３，５−ジ−ｔｅｒｔ−ブチル−４−ヒドロキシフェニルプロピオニル）ヒドラジド、Ｎ，Ｎ'−ビス［２−（３−［３，５−ジ−ｔｅｒｔ−ブチル−４−ヒドロキシフェニル］プロピオニルオキシ）エチル］オキサミド（Ｎａｕｇａｒｄ  ＸＬ−１（登録商標）、Ｕｎｉｒｏｙａｌによって供給される）。
【０１４２】
１．１８．アスコルビン酸（ビタミンＣ）
１．１９．アミン系酸化防止剤、例えば、Ｎ，Ｎ'−ジ−イソプロピル−ｐ−フェニレンジアミン、Ｎ，Ｎ'−ジ−ｓｅｃ−ブチル−ｐ−フェニレンジアミン、Ｎ，Ｎ'−ビス（１，４−ジメチルペンチル）−ｐ−フェニレンジアミン、Ｎ，Ｎ'−ビス（１−エチル−３−メチルペンチル）−ｐ−フェニレンジアミン、Ｎ，Ｎ'−ビス（１−メチルヘプチル）−ｐ−フェニレンジアミン、Ｎ，Ｎ'−ジシクロヘキシル−ｐ−フェニレンジアミン、Ｎ，Ｎ'−ジフェニル−ｐ−フェニレンジアミン、Ｎ，Ｎ'−ビス（２−ナフチル）−ｐ−フェニレンジアミン、Ｎ−イソプロピル−Ｎ'−フェニル−ｐ−フェニレンジアミン、Ｎ−（１，３−ジメチルブチル）−Ｎ'−フェニル−ｐ−フェニレンジアミン、Ｎ−（１−メチルヘプチル）−Ｎ'−フェニル−ｐ−フェニレンジアミン、Ｎ−シクロヘキシル−Ｎ'−フェニル−ｐ−フェニレンジアミン、４−（ｐ−トルエンスルファモイル）ジフェニルアミン、Ｎ，Ｎ'−ジメチル−Ｎ，Ｎ'−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン（例えば、ｐ，ｐ'−ジ−ｔｅｒｔ−オクチルジフェニルアミン）、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４'−ジアミノジフェニルメタン、４，４'−ジアミノジフェニルメタン、Ｎ，Ｎ，Ｎ'，Ｎ'−テトラメチル−４，４'−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１'，３'−ジメチルブチル）フェニル］アミン、ｔｅｒｔ−オクチル化Ｎ−フェニル−１−ナフチルアミン、モノアルキル化ｔｅｒｔ−ブチル／ｔｅｒｔ−オクチルジフェニルアミンおよびジアルキル化ｔｅｒｔ−ブチル／ｔｅｒｔ−オクチルジフェニルアミンの混合物、モノアルキル化ノニルジフェニルアミンおよびジアルキル化ノニルジフェニルアミンの混合物、モノアルキル化ドデシルジフェニルアミンおよびジアルキル化ドデシルジフェニルアミンの混合物、モノアルキル化イソプロピル／イソヘキシルジフェニルアミンおよびジアルキル化イソプロピル／イソヘキシルジフェニルアミンの混合物、モノアルキル化ｔｅｒｔ−ブチルジフェニルアミンおよびジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化ｔｅｒｔ−ブチル／ｔｅｒｔ−オクチルフェノチアジンおよびジアルキル化ｔｅｒｔ−ブチル／ｔｅｒｔ−オクチルフェノチアジンの混合物、モノアルキル化ｔｅｒｔ−オクチルフェノチアジンおよびジアルキル化ｔｅｒｔ−オクチルフェノチアジンの混合物、Ｎ−アリルフェノチアジン、Ｎ，Ｎ，Ｎ'，Ｎ'−テトラフェニル−１，４−ジアミノブタ−２−エン、Ｎ，Ｎ−ビス（２，２，６，６−テトラメチルピペリド−４−イル−ヘキサメチレンジアミン、ビス（２，２，６，６−テトラメチルピペリド−４−イル）セバカート、２，２，６，６−テトラメチルピペリジン−４−オン、２，２，６，６−テトラメチルピペリジン−４−オール。
【０１４３】
２．ＵＶ吸収剤および光安定剤
２．１．２−（２'−ヒドロキシフェニル）ベンゾトリアゾール類、例えば、２−（２'−ヒドロキシ−５'−メチルフェニル）ベンゾトリアゾール、２−（３'，５'−ジ−ｔｅｒｔ−ブチル−２'−ヒドロキシフェニル）ベンゾトリアゾール、２−（５'−ｔｅｒｔ−ブチル−２'−ヒドロキシフェニル）ベンゾトリアゾール、２−（２'−ヒドロキシ−５'−（１，１，３，３−テトラメチルブチル）フェニル）ベンゾトリアゾール、２−（３'，５'−ジ−ｔｅｒｔ−ブチル−２'−ヒドロキシフェニル）−５−クロロベンゾトリアゾール、２−（３'−ｔｅｒｔ−ブチル−２'−ヒドロキシ−５'−メチルフェニル）−５−クロロベンゾトリアゾール、２−（３'−ｓｅｃ−ブチル−５'−ｔｅｒｔ−ブチル−２'−ヒドロキシフェニル）ベンゾトリアゾール、２−（２'−ヒドロキシ−４'−オクチルオキシフェニル）ベンゾトリアゾール、２−（３'，５'−ジ−ｔｅｒｔ−アミル−２'−ヒドロキシフェニル）ベンゾトリアゾール、２−（３'，５'−ビス（α，α−ジメチルベンジル）−２'−ヒドロキシフェニル）ベンゾトリアゾール、２−（３'−ｔｅｒｔ−ｓｅｃ−ブチル−２'−ヒドロキシ−５'−（２−オクチルオキシカルボニルエチル）フェニル）−５−クロロベンゾトリアゾール、２−（３'−ｔｅｒｔ−ブチル−５'−［２−（２−エチルヘキシルオキシ）カルボニルエチル］−２'−ヒドロキシフェニル）−５−クロロベンゾトリアゾール、２−（３'−ｔｅｒｔ−ブチル−２'−ヒドロキシ−５'−（２−メトキシカルボニルエチル）フェニル）−５−クロロベンゾトリアゾール、２−（３'−ｔｅｒｔ−ブチル−２'−ヒドロキシ−５'−（２−メトキシカルボニルエチル）フェニル）ベンゾトリアゾール、２−（３'−ｔｅｒｔ−ブチル−２'−ヒドロキシ−５'−（２−オクチルオキシカルボニルエチル）フェニル）ベンゾトリアゾール、２−（３'−ｔｅｒｔ−ブチル−５'−［２−（２−エチルヘキシルオキシ）カルボニルエチル］−２'−ヒドロキシフェニル）ベンゾトリアゾール、２−（３'−ドデシル−２'−ヒドロキシ−５'−メチルフェニル）ベンゾトリアゾール、２−（３'−ｔｅｒｔ−ブチル−２'−ヒドロキシ−５'−（２−イソオクチルオキシカルボニルエチル）フェニルベンゾトリアゾール、２，２'−メチレンビス［４−（１，１，３，３，−テトラメチルブチル）−６−ベンゾトリアゾール−２−イルフェノール］；ポリエチレングリコール３００との２−［３'−ｔｅｒｔ−ブチル−５'−（２−メトキシカルボニルエチル）−２'−ヒドロキシフェニル］−２Ｈ−ベンゾトリアゾールのエステル交換反応生成物；
【化２１】
0005992509.tif 000022
（式中、Ｒ'＝３'−ｔｅｒｔ−ブチル−４'−ヒドロキシ−５'−２Ｈ−ベンゾトリアゾール−２−イルフェニル）、２−［２'−ヒドロキシ−３'−（α，α−ジメチルベンジル）−５'−（１，１，３，３，−テトラメチルブチル）フェニル］ベンゾトリアゾール、２−［２'−ヒドロキシ−３'−（１，１，３，３，−テトラメチルブチル）−５'−（α，α−ジメチルベンジル）フェニル］ベンゾトリアゾール。
【０１４４】
２．２．２−ヒドロキシベンゾフェノン類、例えば、４−ヒドロキシ誘導体、４−メトキシ誘導体、４−オクチルオキシ誘導体、４−デシルオキシ誘導体、４−ドデシルオキシ誘導体、４−ベンジルオキシ誘導体、４，２'，４'−トリヒドロキシ誘導体および２'−ヒドロキシ−４，４'−ジメトキシ誘導体。
【０１４５】
２．３．置換安息香酸類および非置換安息香酸類のエステル、例えば、サリチル酸４−ｔｅｒｔ−ブチルフェニル、サリチル酸フェニル、サリチル酸オクチルフェニル、ジベンゾイルレゾルシノール、ビス（４−ｔｅｒｔ−ブチルベンゾイル）レゾルシノール、ベンゾイルレゾルシノール、３，５−ジ−ｔｅｒｔ−ブチル−４−ヒドロキシ安息香酸２，４−ジ−ｔｅｒｔ−ブチルフェニル、３，５−ジ−ｔｅｒｔ−ブチル−４−ヒドロキシ安息香酸ヘキサデシル、３，５−ジ−ｔｅｒｔ−ブチル−４−ヒドロキシ安息香酸オクタデシル、３，５−ジ−ｔｅｒｔ−ブチル−４−ヒドロキシ安息香酸２−メチル−４，６−ジ−ｔｅｒｔ−ブチルフェニル。
【０１４６】
２．４．アクリラート類、例えば、α−シアノ−β，β−ジフェニルアクリル酸エチル、α−シアノ−β，β−ジフェニルアクリル酸イソオクチル、α−カルボメトキシケイ皮酸メチル、α−シアノ−β−メチル−ｐ−メトキシケイ皮酸メチル、α−シアノ−β−メチル−ｐ−メトキシケイ皮酸ブチル、α−カルボメトキシ−ｐ−メトキシケイ皮酸メチル、Ｎ−（β−カルボメトキシ−β−シアノビニル）−２−メチルインドリンおよびネオペンチルテトラ（α−シアノ−β，β−ジフェニルアクリラート）。
【０１４７】
２．５．ニッケル化合物、例えば、２，２'−チオビス［４−（１，１，３，３−テトラメチルブチル）フェノール］のニッケル錯体（例えば、１：１または１：２の錯体）（さらなる配位子、例えば、ｎ−ブチルアミン、トリエタノールアミンまたはＮ−シクロヘキシルジエタノールアミンなどを伴って、または伴うことなく）、ジブチルジチオカルバミン酸ニッケル、４−ヒドロキシ−３，５−ジ−ｔｅｒｔ−ブチルベンジルホスホン酸のモノアルキルエステル（例えば、メチルエステルまたはエチルエステル）のニッケル塩、ケトキシムのニッケル錯体、例えば，２−ヒドロキシ−４−メチルフェニルウンデシルケトキシムのニッケル錯体、１−フェニル−４−ラウロイル−５−ヒドロキシピラゾールのニッケル錯体（さらなる配位子を伴って、または伴うことなく）。
【０１４８】
２．６．立体障害型アミン、例えば、ビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ｎ−ブチル−３，５−ジ−ｔｅｒｔ−ブチル−４−ヒドロキシベンジルマロン酸ビス（１，２，２，６，６−ペンタメチル−４−ピペリジル）、１−（２−ヒドロキシエチル）−２，２，６，６−テトラメチル−４−ヒドロキシピペリジンおよびコハク酸の縮合物、Ｎ，Ｎ'−ビス（２，２，６，６−テトラメチル−４−ピペリジル）ヘキサメチレンジアミンおよび４−ｔｅｒｔ−オクチルアミノ−２，６−ジクロロ−１，３，５−トリアジンの線状縮合物または環状縮合物、トリス（２，２，６，６−テトラメチル−４−ピペリジル）ニトリロトリアセタート、テトラキス（２，２，６，６−テトラメチル−４−ピペリジル）−１，２，３，４−ブタンテトラカルボキシラート、１，１'−（１，２−エタンジイル）−ビス（３，３，５，５−テトラ−メチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロナート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリド−４−イル）セバカート、ビス（１−オクチルオキシ−２，２，６，６−テトラメチルピペリド−４−イル）スクシナート、ビス−［２，２，６，６−テトラメチル−１−（ウンデシルオキシ）ピペリジン−４−イル］カルボナート、Ｎ，Ｎ'−ビス（２，２，６，６−テトラメチル−４−ピペリジル）−ヘキサメチレンジアミンおよび４−モルホリノ−２，６−ジクロロ−１，３，５−トリアジンの線状縮合物または環状縮合物、２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンおよび１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジンおよび４−ステアリルオキシ−２，２，６，６−テトラメチルピペリジンの混合物、Ｎ，Ｎ'−ビス（２，２，６，６−テトラメチル−４−ピペリジル）ヘキサメチレンジアミンおよび４−シクロヘキシルアミノ−２，６−ジクロロ−１，３，５−トリアジンの縮合物、１，２−ビス（３−ア��ノプロピルアミノ）エタンおよび２，４，６−トリクロロ−１，３，５−トリアジンならびに４−ブチルアミノ−２，２，６，６−テトラメチルピペリジンの縮合物（ＣＡＳ  Ｒｅｇ．Ｎｏ．［１３６５０４−９６−６］）、１，６−ヘキサンジアミンおよび２，４，６−トリクロロ−１，３，５−トリアジンならびにＮ，Ｎ−ジブチルアミンおよび４−ブチルアミノ−２，２，６，６−テトラメチルピペリジンの縮合物（ＣＡＳ  Ｒｅｇ．Ｎｏ．［１９２２６８  ６４−７］）、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンおよびエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ'−ビス−ホルミル−Ｎ，Ｎ'−ビス（２，２，６，６−テトラメチル−４−ピペリジル）ヘキサメチレンジアミン、４−メトキシメチレンマロン酸の１，２，２，６，６−ペンタメチル−４−ヒドロキシピペリジンのジエステル、ポリ［メチルプロピル−３−オキシ−４−（２，２，６，６−テトラメチル−４−ピペリジル）］シロキサン、無水マレイン酸−α−オレフィンコポリマーの２，２，６，６−テトラメチル−４−アミノピペリジンまたは１，２，２，６，６−ペンタメチル−４−アミノピペリジンとの反応生成物、Ｎ，Ｎ'−ビス−（２，２，６，６−テトラメチル−１−プロポキシ−ピペリジン−４−イル）−ヘキサン−１，６−ジアミンと、２−クロロ−４，６−ビス−（ジ−ｎ−ブチルアミノ）−［１，３，５］トリアジンによりエンドキャップされた２，４−ジクロロ−６−｛ｎ−ブチル−（２，２，６，６−テトラメチル−１−プロポキシ−ピペリジン−４−イル）−アミノ｝−［１，３，５］トリアジンとのホルマール縮合生成物であるオリゴマー化合物の混合物、Ｎ，Ｎ'−ビス−（２，２，６，６−テトラメチル−ピペリジン−４−イル）−ヘキサン−１，６−ジアミンと、２−クロロ−４，６−ビス−（ジ−ｎ−ブチルアミノ）−［１，３，５］トリアジンによりエンドキャップされた２，４−ジクロロ−６−｛ｎ−ブチル−（２，２，６，６−テトラメチル−ピペリジン−４−イル）アミノ｝−［１，３，５］トリアジンとのホルマール縮合生成物であるオリゴマー化合物の混合物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ  Ｒｅｇ．Ｎｏ．１０６９１７−３１−１］、５−（２−エチルヘキサノイル）−オキシメチル−３，３，５−トリメチル−２−モルホリノン、２，４−ビス−［（１−シクロ−ヘキシルオキシ−２，２，６，６−ピペリジン−４−イル）ブチルアミノ］−６−クロロ−ｓ−トリアジンのＮ，Ｎ'−ビス−（３−アミノ−プロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）−アミノ）−ｓ−トリアジン。
【０１４９】
２．７．オキサミド類、例えば、４，４'−ジオクチルオキシオキサニリド、２，２'−ジエトキシオキサニリド、２，２'−ジオクチルオキシ−５，５'−ジ−ｔｅｒｔ−ブトキサニリド、２，２'−ジドデシルオキシ−５，５'−ジ−ｔｅｒｔ−ブトキサニリド、２−エトキシ−２'−エチルオキサニリド、Ｎ，Ｎ'−ビス（３−ジメチルアミノプロピル）オキサミド、２−エトキシ−５−ｔｅｒｔ−ブチル−２'−エトキサニリドおよび２−エトキシ−２'−エチル−５，４'−ジ−ｔｅｒｔ−ブトキサニリドとのその混合物、ｏ−メトキシ−二置換オキサニリドおよびｐ−メトキシ−二置換オキサニリドの混合物、ならびに、ｏ−エトキシ−二置換オキサニリドおよびｐ−エトキシ−二置換オキサニリドの混合物。
【０１５０】
２．８．２−（２−ヒドロキシフェニル）−１，３，５−トリアジン類、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］−フェニル｝−４，６−ビス（２，４−ジメチルフェニル）−１，３，５−トリアジン。
【０１５１】
３．金属不活性化剤、例えば、Ｎ，Ｎ'−ジフェニルオキサミド、Ｎ−サリチラル−Ｎ'−サリチロイルヒドラジン、Ｎ，Ｎ'−ビス（サリチロイル）ヒドラジン、Ｎ，Ｎ'−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ'−ジアセチルアジポイルジヒドラジド、Ｎ，Ｎ'−ビス（サリチロイル）オキサリルジヒドラジド、Ｎ，Ｎ'−ビス（サリチロイル）チオプロピオニルジヒドラジド。
【０１５２】
４．ホスファイト類（Phosphites）およびホスホナイト類（Phosphonites）、例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，４−ジ−クミルフェニル）ペンタエリトリトールジホスファイト、ビス（２，６−ジ−ｔｅｒｔ−ブチル−４−メチルフェニル）ペンタエリトリトールジホスファイト、ジイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリス（ｔｅｒｔ−ブチルフェニル）ペンタエリトリトールジホスファイト、トリステアリルソルビトールトリホスファイト、テトラキス（２，４−ジ−ｔｅｒｔ−ブチルフェニル）４，４'−ビフェニレンジホスホナイト、６−イソオクチルオキシ２，４，８，１０−テトラ−ｔｅｒｔ−ブチル−１２Ｈ−ジベンゾ［ｄ．ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンゾ［ｄ．ｇ］−１，３，２−ジオキサホスホシン、２，２'，２''−ニトリロ−［トリエチルトリス（３，３'，５，５'−テトラ−ｔｅｒｔ−ブチル−１，１'−ビフェニル−２，２'−ジイル）ホスファイト］、２−エチルヘキシル−（３，３'，５，５'−テトラ−ｔｅｒｔ−ブチル−１，１'−ビフェニル−２，２'−ジイル）ホスファイト、５−ブチル−５−エチル−２−（２，４，６−トリ−ｔｅｒｔ−ブチルフェノキシ）−１，３，２−ジオキサホスフィラン。
【０１５３】
下記のホスファイトがとりわけ好ましい。
【０１５４】
トリス（２，４−ジ−ｔｅｒｔ−ブチルフェニル）ホスファイト（Ｉｒｇａｆｏｓ１６８（登録商標）、ＢＡＳＦ）、トリス（ノニルフェニル）ホスファイト、
【化２２】
0005992509.tif 000023
【０１５５】
【化２３】
0005992509.tif 000024
【０１５６】
５．ヒドロキシルアミン類およびアミンＮ−オキシド類、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タローアミンまたはＮ，Ｎ−ビス（水素化ナタネ油アルキル）−Ｎ−メチル−アミンＮ−オキシドに由来するＮ，Ｎ−ジアルキルヒドロキシルアミン。
【０１５７】
６．ニトロン類、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化タローアミンに由来するＮ，Ｎ−ジアルキルヒドロキシルアミンに由来するニトロン。
【０１５８】
７．チオ相乗剤、例えば、ジラウリルチオジプロピオナート、ジミスチリルチオジプロピオナート、ジステアリルチオジプロピオナートおよびペンタエリトリトールテトラキス−［３−（ｎ−ラウリル）−プロピオン酸エステル］。
【０１５９】
８．過酸化物掃去剤、例えば、α−チオジプロピオン酸のエステル（例えば、ラウリルエステル、ステアリルエステル、ミリスチルエステルまたはトリデシルエステル）、メルカプトベンゾイミダゾール、または、２−メルカプトベンゾイミダゾールの亜鉛塩、ジブチルジチオカルバミン酸亜鉛、ジオクタデシルジスルフィド、ペンタエリトリトールテトラキス（β−ドデシルメルカプト）プロピオナート。
【０１６０】
９．ポリアミド安定剤、例えば、ヨウ化物および／またはリン化合物との組合せでの銅塩、ならびに、二価マンガンの塩。
【０１６１】
１０．酸掃去剤、例えば、メラミン、ポリビニルピロリドン、ジシアンジアミド、トリアリルシアヌラート、尿素誘導体、ヒドラジン誘導体、アミン、ポリアミド、ポリウレタン、高級脂肪酸のアルカリ金属塩およびアルカリ土類金属塩（例えば、ステアリン酸カルシウム、ステアリン酸亜鉛、ベヘン酸マグネシウム、ステアリン酸マグネシウム、リシノール酸ナトリウムおよびパルミチン酸カリウム）、アンチモンピロカテコラートおよび亜鉛ピロカテコラート。
【０１６２】
１１．ベンゾフラノン類およびインドリノン類、例えば、ＵＳ−Ａ−４，３２５，８６３、ＵＳ  Ａ−４，３３８，２４４、ＵＳ−Ａ−５，１７５，３１２、ＵＳ−Ａ−５，２１６，０５２、ＵＳ−Ａ−５，２５２，６４３、ＤＥ−Ａ−４３１６６１１、ＤＥ−Ａ−４３１６６２２、ＤＥ−Ａ−４３１６８７６、ＥＰ−Ａ−０５８９８３９またはＥＰ−Ａ−０５９１１０２に開示されるベンゾフラノン類およびインドリノン類、あるいは、３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン］、３，３'−ビス［５，７−ジ−ｔｅｒｔ−ブチル−３−（４−［２−ヒドロキシエトキシ］フェニル）ベンゾフラン−２−オン、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オンおよび３−（２−アセトキシ−４−（１，１，３，３−テトラメチル−ブチル）−フェニル）−５−（１，１，３，３−テトラメチル−ブチル）−ベンゾフラン−２−オン。
【０１６３】
１２．核剤、例えば、無機物質、例えば、滑石、金属酸化物（例えば、二酸化チタンまたは酸化マグネシウムなど）、リン酸塩、炭酸塩または硫酸塩（好ましくは、アルカリ土類金属のリン酸塩、炭酸塩または硫酸塩）など；有機化合物、例えば、モノカルボン酸またはポリカルボン酸およびそれらの塩など、例えば、４−ｔｅｒｔ−ブチル安息香酸、アジピン酸、ジフェニル酢酸、コハク酸ナトリウムまたは安息香酸ナトリウム；ポリマー化合物、例えば、イオン性コポリマー（イオノマー）、Ｉｒｇａｃｌｅａｒ  ＸＴ３８６（登録商標、ＢＡＳＦ）、１，３：２，４−ビス（３'，４'−ジメチルベンジリデン）−ソルビトール、１，３：２，４−ジ（パラメチルジベンジリデン）−ソルビトールおよび１，３：２，４−ジ（ベンジリデン）ソルビトールなど。
【０１６４】
１３．フィラーおよび強化剤、例えば、炭酸カルシウム、ケイ酸塩、ガラス繊維、ガラスビーズ、アスベスト、タルク、カオリン、ベントナイト、雲母、ハイドロタルサイト、硫酸バリウム、金属酸化物、金属水酸化物、カーボンブラック、グラファイト、木粉および他の天然産物の粉末または繊維、合成繊維。
【０１６５】
１４．他の添加物、例えば、可塑剤、滑剤、レオロジー添加物、触媒、流れ調整剤、蛍光増白剤、防炎加工剤、帯電防止剤および発泡剤。
【０１６６】
好ましいものが、成分ａ）と、成分ｂ）と、成分ｃ）として、さらなる添加物とを含む組成物である。
【０１６７】
好ましいのものが、成分ｂ）対成分ｃ）の質量比が１０：１〜１：３０であり、特に４：１〜１：２０であり、とりわけ２：１〜１：１０であり、かつ、成分ｂ）および成分ｃ）の総量が成分ａ）の５０質量％未満である組成物である。
【０１６８】
好ましいものが、成分ｃ）として、酸化防止剤、ＵＶ吸収剤、ヒンダードアミン系光安定剤、ニッケル化合物、金属不活性化剤、ホスファイトまたはホスホナイト、ヒドロキシルアミンまたはアミンＮ−オキシド、チオ相乗剤、過酸化物掃去剤、核剤、および、フィラーまたは強化剤からなる群から選択されるさらなる添加物を含む組成物である。
【０１６９】
好ましいものが、成分ｃ）として、ホスファイトまたはホスホナイト、酸掃去剤、フェノール系酸化防止剤およびアミン系酸化防止剤からなる群から選択されるさらなる添加物を含む組成物である。
【０１７０】
好ましいものが、成分ｃ）として、フェノール系酸化防止剤を含む組成物である。
【０１７１】
好ましいものが、成分ｃ）として、β−（３，５−ジ−ｔｅｒｔ−ブチル−４−ヒドロキシフェニル）プロピオン酸のエステルであるフェノール系酸化防止剤を含む組成物である。
【０１７２】
場合により、成分ａ）、成分ｂ）および成分ｃ）を含む組成物は、成分ｄ）として、第２のさらなる添加物を含有する。
【０１７３】
好ましいものが、成分ａ）と、成分ｂ）と、成分ｃ）として、さらなる添加物と、そして、成分ｄ）として、第２のさらなる添加物とを含む組成物である。
【０１７４】
好ましいものが、成分ｂ）対成分ｄ）の質量比が１０：１〜１：３０であり、特に４：１〜１：２０であり、とりわけ２：１〜１：１０であり、かつ、成分ｂ）、成分ｃ）および成分ｄ）の総量が成分ａ）の５０質量％未満である組成物である。
【０１７５】
好ましいものが、成分ａ）と、成分ｂ）と、成分ｃ）として、ホスファイトまたはホスホナイト、酸掃去剤、フェノール系酸化防止剤およびアミン系酸化防止剤からなる群から選択されるさらなる添加物と、そして、成分ｄ）として、第２のさらなる添加物とを含む組成物である。
【０１７６】
好ましいものが、成分ａ）、成分ｂ）、成分ｃ）および成分ｄ）を含む組成物であって、成分ｃ）および成分ｄ）が互いに独立して、ホスファイトまたはホスホナイト、酸掃去剤、フェノール系酸化防止剤またはアミン系酸化防止剤である組成物である。
【０１７７】
好ましいものが、成分ａ）と、成分ｂ）と、成分ｃ）として、フェノール系酸化防止剤と、そして、成分ｄ）として、ホスファイトまたはホスホナイトとを含む組成物である。
【０１７８】
好ましいものが、成分ａ）と、成分ｂ）と、成分ｃ）として、フェノール系酸化防止剤と、そして、成分ｄ）として、アミン系酸化防止剤とを含む組成物である。
【０１７９】
式Ｉの化合物、および、酸化的分解、熱分解または光誘導分解を受けやすい有機物質についての上記の好ましいものはまた、本発明のさらなる実施形態にも当てはまる。このことは、必要に応じて使用されるさらなる添加物および必要に応じて使用される第２のさらなる添加物にもまた当てはまる。
【０１８０】
本発明のさらなる実施形態が、酸化的分解、熱分解または光誘導分解を受けやすい有機物質、すなわち、成分ａ）を保護するための方法であって、式Ｉの化合物、すなわち、成分ｂ）を有機物質に配合するか、または適用する工程を含む方法に関する。
【０１８１】
成分ｂ）の配合または適用を加工装置において行うことができ、具体的には、好ましくは閉じることができる、撹拌装置を備える加熱可能な容器において行うことができる。撹拌装置を備える加熱可能な容器は、例えば、混練機、押出し機、ミキサーまたは撹拌糟である。それらの具体的な例が、一軸スクリュー押出し機、反対方向および同一方向に回転する二軸スクリュー押出し機、遊星歯車押出し機、リング押出し機またはコニーダーである。真空を加えることができ、かつ／あるいは、酸素含有量が低いか、または、酸素が存在しない雰囲気のもとに置くことができる少なくとも１つのガス除去区画を含有する加工装置を使用することもまた可能である。成分ｂ）を加工装置の中に直接に加えることができる。
【０１８２】
成分ｂ）は、成分ａ）を加工するどの段階においてであっても配合または適用することができ、具体的には、加工装置における成分ａ）の形状化操作の前またはその期間中に配合または適用することができる。
【０１８３】
成分ｂ）は、乾燥粉末の形態で、または、溶融物の形態で、または、カプセル化された形態（例えば、ワックスまたはポリマーでのカプセル化）で、または、湿潤混合物（例えば、溶液、分散物または懸濁物など、例えば、不活性な溶媒、水またはオイルにおける溶液、分散物または懸濁物）の形態で配合または適用することができる。分散化剤または懸濁剤を、成分ｂ）の湿潤混合物の場合には存在させることができる。
【０１８４】
成分ｂ）はまた、成分ａ）に噴霧することによって配合または適用することができる。
【０１８５】
成分ａ）がポリマーである場合、成分ｂ）を成分ａ）に配合または適用するためのさらなる可能性が、対応する出発物質の重合、例えば、成分ａ）のモノマーの重合の前、または、その期間中、または、その直後における添加である。例えば、重合触媒を不活性化している期間中における噴霧が特に好都合である。架橋が成分ａ）の形成期間中に行われるならば、架橋前の配合または適用が好ましい。
【０１８６】
成分ａ）がポリマーである場合、配合または適用のプロセスは好ましくは成形プロセスであり、特に、射出成形、ブロー成形、圧縮成形、回転成形、スラッシュ成形または押出し成形である。
【０１８７】
好ましいものが、配合または適用が１５０℃〜３４０℃の範囲での温度で行われ、特に１８０℃〜３３０℃の範囲での温度で行われ、とりわけ１９０℃〜３２０℃の範囲での温度で行われるプロセスである。
【０１８８】
好ましいものが、成分ｂ）が成分ａ）の加工期間中に押出し機において配合または適用されるプロセスである。
【０１８９】
さらなる添加物、すなわち、成分ｃ）、または、成分ｃ）および成分ｄ）の場合においては、成分ｂ）およびさらなる添加物を個別に、または相互に混合して成分ａ）に配合または適用することができる。所望されるならば、これらの個別の成分は例えば、ドライブレンディング、圧縮、融解、ワックスまたはポリマーによるカプセル化によって、あるいは、例えば、不活性な溶媒、水またはオイルにおける溶液、分散物または懸濁物の形態での湿潤混合物として、成分ａ）への配合の前に互いに混合することができる。
【０１９０】
成分ｂ）およびさらなる添加物はまた、成分ｂ）、さらなる添加物およびマスターバッチポリマーを含有するマスターバッチ（「高濃度物」）の形態で成分ａ）に加えることができる。成分ｂ）およびさらなる添加物は、例えば、マスターバッチの１質量％〜４０質量％（好ましくは２質量％〜２０質量％）の濃度でマスターバッチに配合される。マスターバッチポリマーの含有量はマスターバッチの１００質量％までの差である。マスターバッチポリマーは、成分ａ）がポリマーである場合、成分ａ）としてのポリマーと必ずしも同じである必要はない。
【０１９１】
本発明のさらなる実施形態が、
ｂ）式Ｉの化合物、および
ｃ）ホスファイトまたはホスホナイト、酸掃去剤、フェノール系酸化防止剤あるいはアミン系酸化防止剤からなる群から選択されるさらなる添加物
を含む添加組成物に関する。
【０１９２】
好ましいものが、成分ｂ）対成分ｃ）の質量比が１０：１〜１：３０であり、特に４：１〜１：２０であり、とりわけ２：１〜１：１０である組成物である。
【０１９３】
好ましいものが、成分ｄ）として、第２のさらなる添加物を含む添加組成物である。
【０１９４】
好ましいものが、
ｂ）式Ｉの化合物、
ｃ）ホスファイトまたはホスホナイト、酸掃去剤、フェノール系酸化防止剤あるいはアミン系酸化防止剤からなる群から選択されるさらなる添加物、および
ｄ）ホスファイトまたはホスホナイト、酸掃去剤、フェノール系酸化防止剤あるいはアミン系酸化防止剤からなる群から選択される第２のさらなる添加物
を含む添加組成物である。
【０１９５】
好ましいものが、成分ｂ）対成分ｃ）の質量比が１０：１〜１：３０であり、特に４：１〜１：２０であり、とりわけ２：１〜１：１０であり、かつ、成分ｂ）対成分ｄ）の質量比が１０：１〜１：３０であり、特に４：１〜１：２０であり、とりわけ２：１〜１：１０である組成物である。
【０１９６】
本発明のさらなる実施形態が、
ａ）ポリマーである、酸化的分解、熱分解または光誘導分解を受けやすい有機物質；および
ｂ）式Ｉの化合物
を含む組成物から作製される物品に関する。
【０１９７】
上記組成物は、様々な形状化品を製造するために都合よく使用することができる。そのような物品についての例として、下記のものが挙げられる：
Ｉ−１）浮遊機器、海洋用途品、ポンツーン、ブイ；甲板用プラスチック用材、桟橋、ボート、カヤック、オールおよび海岸補強材。
【０１９８】
Ｉ−２）自動車用途品、特に、バンパー、ダッシュボード、電池、裏側および表側の内張り、ボンネット下の成形部品、ハットシェルフ、トランクの内張り、車内用内張り、エアバッグカバー、付属器具（ライト）用のエレクトロニクス成形品、ダッシュボード用鏡板、ヘッドランプ用ガラス、計器パネル、車外用内張り、椅子張り、自動車用ライト、前灯、駐車灯、尾灯、停止灯、内装品および外装品；ドアパネル；ガソリンタンク；フロントガラス（glazing front side）；後部ウィンドウ；シート裏張り、車外パネル、ワイヤ絶縁物、封止用異形押出し物、クラッド物、支柱カバー、シャーシ部分、排気システム、燃料フィルター／フィラー、燃料ポンプ、燃料タンク、車体側面の成形品、コンバーチブル屋根、車外ミラー、外装品、締結具／固定具、フロントエンドモジュール、ガラス、ヒンジ、ロックシステム、荷物用ラック／ルーフラック、プレス成形部品／打抜き部品、シール、側面衝突保護材、制振材／遮音材、および、サンルーフ。
【０１９９】
Ｉ−３）道路交通機器（特に、標識掲示板）、路面標識用標柱、自動車付属品、三角標示板、医療ケース、ヘルメット、タイヤ。
【０２００】
Ｉ−４）飛行機、鉄道、自動車（車、オートバイ、トラック）のための機器（備品を含む）。
【０２０１】
Ｉ−５）宇宙用途品（特に、ロケットおよび衛星）のための機器、例えば、再突入シールド。
【０２０２】
Ｉ−６）建築および設計のための機器、鉱業用途品、音響防音システム、安全地帯、ならびに、シェルター。
【０２０３】
ＩＩ−１）電気器具、一般的機器および電気機器／電子機器（パーソナルコンピューター、電話、携帯電話、プリンター、テレビ受像機、オーディオ機器およびビデオ機器）におけるケースおよびカバー、植木鉢、衛星ＴＶ用アンテナ、ならびに、パネル機器。
【０２０４】
ＩＩ−２）他の材料（例えば、スチールまた布地など）のための外被。
【０２０５】
ＩＩ−３）エレクトロニクス産業用機器、特に、プラグ（とりわけ、コンピュータープラグ）のための絶縁体、電気部品および電子部品のためのケース、プリント基板、ならびに、電子データ記憶のための用具（例えば、チップ、チェックカードまたはクレジットカードなど）。
【０２０６】
ＩＩ−４）電化製品、特に、洗濯機、回転式乾燥機、オーブン（電子レンジ）、食器洗い機、ミキサーおよびアイロン。
【０２０７】
ＩＩ−５）照明用カバー（例えば、街灯、ランプシェード）。
【０２０８】
ＩＩ−６）ワイヤおよびケーブルにおける用途品（半導体、絶縁体およびケーブル外被）。
【０２０９】
ＩＩ−７）冷却器、冷蔵庫、加熱用機器、空調機、電子部品の封入、半導体、コーヒーマシンおよび電気掃除機のためのホイル。
【０２１０】
ＩＩＩ−１）工業用品、例えば、はめば歯車（ギア）、スライド式取付け具、スペーサー、ネジ、ボルト、ハンドルおよびノブなど。
【０２１１】
ＩＩＩ−２）回転翼、換気装置および風車羽根、ソーラー機器、スイミングプール、スイミングプールカバー、プールライナー、池用ライナー、クローゼット、衣装ダンス、分割壁、薄板壁、折れ戸、屋根、シャッター（例えば、ローラーシャッター）、取付け具、パイプ間の接続体、スリーブおよびコンベヤーベルト。
【０２１２】
ＩＩＩ−３）衛生用品、特に、シャワー室、便座、便座カバーおよび洗面台。
【０２１３】
ＩＩＩ−４）衛生用品、特に、おむつ（幼児、成人失禁）、女性の生理用品、シャワーカーテン、ブラシ、マット、バスタブ、移動式トイレ、歯ブラシおよびおまる。
【０２１４】
ＩＩＩ−５）水、廃水および化学薬品のためのパイプ（架橋または非架橋）、ワイヤおよびケーブルを保護するためのパイプ、ガス、オイルおよび下水のためのパイプ、樋、たて樋、ならびに、排水システム。
【０２１５】
ＩＩＩ−６）任意の幾何形状の形材（窓ガラス）および任意の羽目板の形材。
【０２１６】
ＩＩＩ−７）ガラス代替品、特に、押出しまたは共押出しされたプレート、建築物用ガラス（一体型、二層型または多層型）、航空機用ガラス、学校用ガラス、押出しシート、建築用ガラス、列車、乗物、衛生物品および温室のための窓フィルム。
【０２１７】
ＩＩＩ−８）プレート（壁、まな板）、押出し被覆物（印画紙、テトラパックおよびパイプ被覆）、サイロ、木材代替物、プラスチック用材、木材複合材、壁、表面材、家具、装飾用ホイル、床材（室内用途および室外用途）、床張り材、踏み板およびタイル。
【０２１８】
ＩＩＩ−９）入口マニホールドおよび出口マニホールド。
【０２１９】
ＩＩＩ−１０）セメント用途品、コンクリート用途品、複合材用途品およびカバー、羽目板およびクラッド物、手すり、手すり子、台所調理台、屋根材、屋根板、タイルおよび防水シート。
【０２２０】
ＩＶ−１）プレート（壁およびまな板）、トレー、人工芝、アストロターフ、競技場（運動競技）用の人工被覆、競技場（運動競技）用の人工床、および、テープ。
【０２２１】
ＩＶ−２）連続繊維およびステープル繊維の織物、繊維（カーペット／衛生用品／ジオテキスタイル／モノフィラメント；フィルター；ワイプ／カーテン（シェード）／医療用途品）、ばら繊維（ガウン／防護衣などの用途品）、網、ロープ、ケーブル、ひも、綱、糸、安全シートベルト、衣服、下着、手袋；ブーツ；ゴムブーツ、部屋着、衣類、水着、運動着、傘（パラソル、日傘）、パラシュート、パラグライダー、帆、"気球用絹"、キャンプ用品、テント、エアーベッド、日光浴用いす、バルクバック（bulk bag）および袋。不織布、例えば、医療用布および関連衣料など、工業用衣料、アウトドア用織物、家庭内服飾品および建築用基礎構造物。
【０２２２】
ＩＶ−３）屋根、トンネル、投棄場、池、投棄場、壁、屋根材膜、ジオメンブレン、スイミングプール、カーテン（シェード）／日覆い、日よけ、キャノピー、壁紙、食品の梱包および包装（柔軟性および非中空性）、医療用の梱包（柔軟性＆非中空性）、エアーバッグ／安全ベルト、アームレストおよびヘッドレスト、カーペット、センターコンソール、ダッシュボード、コックピット、ドア、オーバーヘッドコンソールモジュール、ドア装飾、ヘッドライナー、屋内照明、室内鏡、荷物棚、後方の荷物カバー、シート、ステアリングコラム、ステアリングホイール、布地、ならびに、トランクトリムのための膜、絶縁体、カバーおよびシール。
【０２２３】
Ｖ）フィルム（梱包、投棄場、積層、農業および園芸、温室、マルチ、トンネル、サイレージ）、ベール梱包、スイミングプール、ごみ袋、壁紙、延伸フィルム、ラフィア、脱塩フィルム、電池およびコネクター。
【０２２４】
ＶＩ−１）食品の梱包および包装（柔軟性および非中空性）、瓶。
【０２２５】
ＶＩ−２）貯蔵システム、例えば、箱（木箱）、旅行かばん、チェスト、家庭用箱、パレット、棚、軌道、ねじ受け、パックおよび缶など。
【０２２６】
ＶＩ−３）カートリッジ、シリンジ、医療用途品、いずれかの輸送用コンテナー、くずかごおよびくず箱、ごみ袋、ごみ箱、ごみ入れ、ごみ箱ライナー、車輪付きごみ箱、一般にはコンテナー、水／使用済み水／化学薬品／ガス／オイル／ガソリン／ディーゼル油のためのタンク；タンクライナー、箱、木箱、電池ケース、おけ、医療用機器（例えば、ピストンなど）、眼科用用途品、診断機器、および、医薬品ブリスター用の梱包。
【０２２７】
ＶＩＩ−１）押出し被覆（写真用紙、テトラパック、パイプ被覆）、あらゆる種類の家庭用品（例えば、電化製品、魔法瓶／洋服掛け）、締結システム、例えば、プラグ、ワイヤクランプおよびケーブルクランプ、ジッパー、クロージャー、ロック、ならびに、スナップ・クロージャーなど。
【０２２８】
ＶＩＩ−２）支援器具、余暇時間用用品、例えば、スポーツ器具およびフィットネス器具、体操用マット、スキーブーツ、インラインスケート靴、スキー板、ビッグフット、競技用表面材（例えば、テニスコート）など；ねじ蓋、瓶および缶のための蓋および栓。
【０２２９】
ＶＩＩ−３）一般には家具、発泡品（クッション、衝撃吸収材）、フォーム、スポンジ、ふきん、マット、ガーデンチェアー、競技場座席、テーブル、カウチ、玩具、組立てキット（ボード／表象物／ボール）、子供の家、滑り台および遊戯乗物。
【０２３０】
ＶＩＩ−４）光学データ記憶および磁気データ記憶のための材料。
【０２３１】
ＶＩＩ−５）台所用品（食事用、飲み物用、調理用、保存用）。
【０２３２】
ＶＩＩ−６）ＣＤ、カセットおよびビデオテープのためのケース；ＤＶＤ用エレクトロニクス品、あらゆる種類のオフィス用品（ボールペン、スタンプおよびスタンプ台、マウス、棚、軌道）、あらゆる体積および内容物（飲料物、洗剤、香水を含む化粧品）の瓶、および、接着テープ。
【０２３３】
ＶＩＩ−７）履物（靴／靴底）、靴の中敷き、スパッツ、接着剤、構造用接着剤、食品用ボックス（果物、野菜、肉、魚）、合成紙、ボトル用ラベル、クーチ、人工関節（ヒト用）、印刷板（フレキソ印刷用）、プリント回路板およびディスプレー技術。
【０２３４】
ＶＩＩ−８）充填剤添加ポリマー（タルク、チョーク、陶土（カオリン）、珪灰石、顔料、カーボンブラック、ＴｉＯ2、雲母、ナノ複合物、ドロマイト、ケイ酸塩、ガラス、アスベスト）の器具。
【０２３５】
好ましいのものが、フィルム、パイプ、異形材、瓶、タンク、容器または繊維である物品である。
【０２３６】
好ましいものが、成形されている物品である。特に、成形は、射出、ブロー、圧縮、回転成形、スラッシュ成形または押出しによって行われる。
【０２３７】
本発明のさらなる実施形態が、酸化的分解、熱分解または光誘導分解を受けやすい有機物質、すなわち、成分ａ）を、酸化、熱または光による分解に対して安定化するための、式Ｉの化合物の使用、すなわち、成分ｂ）の使用に関する。
【０２３８】
好ましいことが、ポリウレタンフォームをスコーチに対して安定化するための成分ｂ）の使用である。
【０２３９】
成分ａ）の加工は、成分ａ）の加工時の期間中における熱（例えば、１５０℃〜３４０℃の範囲での温度）に対する成分ａ）の短期間暴露として特徴づけられる。加工時間は、例えば、考えられる使用時間と比較して短い。使用は、典型的には、加工期間中の温度よりも低い温度で、例えば、０℃〜５０℃で行われる。
【０２４０】
好ましいことが、成分ａ）を加工期間中の酸化的分解または熱分解に対して安定化するための、成分ｂ）の使用である。
【０２４１】
式Ｉの化合物は一部が新規であり、一部が知られている。式Ｉの知られている化合物に対するいくつかの合成経路が文献に記載されている。
【０２４２】
本発明のさらなる実施形態が、式Ｉ
【化２４】
0005992509.tif 000025
［式中、
ｎが１であるとき、
Ａは、−Ｃ（＝Ｏ）−ＯＲ'1、−Ｃ（＝Ｏ）−Ｎ（Ｒ'2）（Ｒ'3）または−ＳＯ2−フェニルである；
ｎが２であるとき、
Ａは、−Ｃ（＝Ｏ）−Ｏ−Ｚ1−Ｏ−Ｃ（＝Ｏ）−、−Ｃ（＝Ｏ）−Ｎ（Ｒ''1）−Ｚ2−Ｎ（Ｒ''2）−Ｃ（＝Ｏ）−またはピペラジン−Ｎ，Ｎ'−ビスカルボニルである；
ｎが３であるとき、
Ａは、Ｃ3〜Ｃ12−アルカン−トリ−（オキシカルボニル）、３−エチル−３−アザペンタン−１，５，２'−トリ−（オキシカルボニル）、１，４，７−トリアザヘプタン−１，４，７−トリカルボニル、１，４，８−トリアザオクタン−１，４，８−トリカルボニルまたは１，５，９−トリアザノナン−１，５，９−トリカルボニルである；
ｎが４であるとき、
Ａは、Ｃ4〜Ｃ16−アルカン−テトラ−（オキシカルボニル）、１，４，７，１０−テトラアザデカン−１，４，７，１０−テトラカルボニル、１，４，８，１１−テトラアザウンデカン−１，４，８，１１−テトラカルボニルまたは１，５，８，１２−テトラアザドデカン−１，５，８，１２−テトラカルボニルである；
ｎは、１、２、３または４である；
Ｒ1、Ｒ2、Ｒ3、Ｒ4、Ｒ5、Ｒ6、Ｒ7、Ｒ8、Ｒ9およびＲ10は互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ'1は、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ'2およびＲ'3は互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、ヒドロキシル基によって置換されているＣ2〜Ｃ6−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ'2およびＲ'3は、それらが結合する窒素原子と一緒になって、５員、６員または７員の飽和複素環を形成する；
Ｒ''1およびＲ''2は互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、Ｃ6〜Ｃ14−アリール−Ｃ1〜Ｃ4−アルキルである；
Ｚ1は、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２'−ジイルである；かつ
Ｚ2は、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである］の化合物に関する。
【０２４３】
好ましいものが、式Ｉにおいて、
ｎが１であるとき、
Ａが−Ｃ（＝Ｏ）−ＯＲ'1または−Ｃ（＝Ｏ）−Ｎ（Ｒ'2）（Ｒ'3）である；
ｎが２であるとき、
Ａが、−Ｃ（＝Ｏ）−Ｏ−Ｚ1−Ｏ−Ｃ（＝Ｏ）−、−Ｃ（＝Ｏ）−Ｎ（Ｒ''1）−Ｚ2−Ｎ（Ｒ''2）−Ｃ（＝Ｏ）−またはピペラジン−Ｎ，Ｎ'−ビスカルボニルである；
ｎが３であるとき、
ＡがＣ3〜Ｃ12−アルカン−トリ−（オキシカルボニル）である；
ｎが４であるとき、
ＡがＣ4〜Ｃ16−アルカン−テトラ−（オキシカルボニル）である；
ｎが、１、２、３または４である；
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ'1が、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ'2およびＲ'3が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、ヒドロキシル基によって置換されているＣ2〜Ｃ6−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ'2およびＲ'3は、それらが結合する窒素原子と一緒になって、５員、６員または７員の飽和複素環を形成する；
Ｒ''1およびＲ''2が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、Ｃ6〜Ｃ14−アリール−Ｃ1〜Ｃ4−アルキルである；
Ｚ1が、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２'−ジイルである；かつ
Ｚ2が、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである、
式Ｉの化合物である。
【０２４４】
本発明のさらなる実施形態が、式Ｉ
【化２５】
0005992509.tif 000026
［式中、
ｎは１である；
Ａは−Ｃ（＝Ｏ）−ＯＲ'1または−Ｃ（＝Ｏ）−Ｎ（Ｒ'2）（Ｒ'3）である；
Ｒ1、Ｒ2、Ｒ3、Ｒ4、Ｒ5、Ｒ6、Ｒ7、Ｒ8、Ｒ9およびＲ10は互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ'1は、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ'2およびＲ'3は互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、１個のヒドロキシル基によって置換されているＣ2〜Ｃ8−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ'2およびＲ'3は、それらが結合する窒素原子と一緒になって、５員、６員または７員の飽和複素環を形成する］の化合物のための合成方法であって、
式ＩＩ
【化２６】
0005992509.tif 000027
［式中、
Ｒ1、Ｒ2、Ｒ3、Ｒ4、Ｒ5、Ｒ6、Ｒ7、Ｒ8、Ｒ9およびＲ10は、上記で示されるような意味を有する］の化合物を、
式ＩＩＩ
【化２７】
0005992509.tif 000028
［式中、
ＲeはＣ1〜Ｃ8−アルキルである；
ＹはＯＲ'1またはＮ（Ｒ'2）（Ｒ'3）である；かつ
Ｒ'1、Ｒ'2およびＲ'3、は、上記で示されるような意味を有する］の化合物と、有機塩基または無機塩基および溶媒の存在下で反応させる工程を含む合成方法に関する。
【０２４５】
好ましくは、ＲeはＣ1〜Ｃ4−アルキルであり、特にメチルまたはエチルである。
【０２４６】
好ましくは、有機塩基はナトリウムメタノラートまたはナトリウムエタノラートである。
【０２４７】
好ましくは、溶媒はメタノールまたはエタノールであり、特にメタノールである。
【０２４８】
好ましくは、合成時の温度が０℃〜２４０℃の範囲である。
【０２４９】
本発明のさらなる実施形態が、式Ｉ
【化２８】
0005992509.tif 000029
［式中、
ｎは２である；
Ａは−Ｃ（＝Ｏ）−Ｏ−Ｚ1−Ｏ−Ｃ（＝Ｏ）−である；
Ｒ1、Ｒ2、Ｒ3、Ｒ4、Ｒ5、Ｒ6、Ｒ7、Ｒ8、Ｒ9およびＲ10は互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；かつ
Ｚ1は、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２'−ジイルである］の化合物のための合成方法であって、
式Ｉａ
【化２９】
0005992509.tif 000030
［式中、
ＲeeはＣ1〜Ｃ8−アルキルである；かつ
Ｒ1、Ｒ2、Ｒ3、Ｒ4、Ｒ5、Ｒ6、Ｒ7、Ｒ8、Ｒ9およびＲ10は、上記で示されるような意味を有する］の化合物を、式Ｖ：
ＨＯ−Ｚ1−ＯＨ  （Ｖ）
［式中、Ｚ1は、上記で示されるような意味を有する］の化合物と、溶媒の存在で反応させる工程を含む合成方法に関する。
【０２５０】
好ましくは、合成時の温度が７０℃〜２４０℃の範囲である。
【０２５１】
好ましくは、ＲeはＣ1〜Ｃ4−アルキルであり、特にメチルまたはエチルである。
【０２５２】
好ましくは、溶媒は、Ｒee−ＯＨの沸点を超える沸点を有する。好ましくは、溶媒はヒドロキシル基を有しない。例えば、溶媒は、トルエン、キシレンまたはジクロロベンゼンである。
【０２５３】
好ましくは、合成は真空下で行われる。
【０２５４】
好ましくは、エステル交換反応触媒が添加される。
【０２５５】
下記の実施例により、本発明が、発明を限定することなく、さらに例示される。
【０２５６】
実施例１：２−オキソ−４，５−ジフェニル−２，５−ジヒドロ−フラン−３−カルボン酸メチルエステル（２０１）
【化３０】
0005992509.tif 000031
【０２５７】
４５ｇのベンゾイン（＝２−ヒドロキシ−１，２−ビス−フェニル−エタノン；２１２ｍｍｏｌ）および７０ｇのマロン酸ジメチル（５３０ｍｍｏｌ）を７５ｍＬのメタノールに還流下で溶解する。２２．９ｇのナトリウムメトキシド（４２４ｍｍｏｌ）を１２５０ｍＬのメタノールに溶解し、加える。混合物を４０°で１時間撹拌し、その後、希塩酸によりｐＨ３〜４に酸性化する。沈殿物をろ取し、水、その後、メタノールにより洗浄し、真空乾燥する。５０．８ｇの化合物（２０１）を得る（８１％）；融点、１１３〜１１５°。
【０２５８】
実施例２：４，５−ビス−（４−メトキシ−フェニル）−２−オキソ−２，５−ジヒドロ−フラン−３−カルボン酸メチルエステル（２０２）
【化３１】
0005992509.tif 000032
【０２５９】
１０ｇのアニソイン（＝２−ヒドロキシ−１，２−ビス−（４−メトキシ−フェニル）−エタノン；３６．７ｍｍｏｌ）および１２．１３ｇのマロン酸ジメチル（９１．８ｍｍｏｌ）を７０ｍＬのメタノールに還流下で溶解する。１．６８ｇのナトリウム（７３．４ｍｍｏｌ）を７０ｍＬのメタノールに溶解し、加える。混合物を１８時間還流し、その後、２５°に冷却し、希塩酸により酸性化する。得られた混合物を酢酸エチル／トルエンにより抽出する。有機相を水により洗浄し、硫酸マグネシウムで乾燥し、エバポレーションして乾固する。メタノールからの再結晶により、５．６１ｇの化合物（２０２）を得る（４１％）；融点、１０７〜１０９°。
【０２６０】
実施例３：２−オキソ−４，５−ジフェニル−２，５−ジヒドロ−フラン−３−カルボン酸アミド（２０３）
【化３２】
0005992509.tif 000033
【０２６１】
１０ｇのベンゾイン（４７ｍｍｏｌ）および１１ｇのマロンアミド酸メチル（９４ｍｍｏｌ）を還流下で１００ｍＬのメタノールに溶解する。５．０７ｇのナトリウムメトキシド（９４ｍｍｏｌ）を４０ｍＬのメタノールに溶解し、加える。混合物を１時間還流する。得られた懸濁物を２５°で希塩酸によりｐＨ３〜４に酸性化し、沈殿物をろ取し、乾燥し、トルエンから再結晶する。１０．１ｇの化合物（２０３）を得る（７７％）；融点、１２５〜１２７°。
【０２６２】
実施例４：２−オキソ−４，５−ジフェニル−２，５−ジヒドロ−フラン−３−カルボン酸オクチルアミド（２０４）
【化３３】
0005992509.tif 000034
【０２６３】
１ｇのベンゾイン（４．７ｍｍｏｌ）および１．６ｇの化合物（４０１）（７ｍｍｏｌ）を５ｍＬのメタノールに溶解する。５ｍＬのメタノールにおける０．６３ｇのナトリウムメトキシド（９．４ｍｍｏｌ）を加え、混合物を２時間還流する。混合物を希塩酸によりｐＨ３〜４に酸性化し、酢酸エチルにより２回抽出する。有機相を水により洗浄し、硫酸ナトリウムで乾燥し、エバポレーションして乾固する。１．２５ｇの化合物（２０４）を粘性オイルとして得る（６８％）。
【０２６４】
実施例５：２−オキソ−４，５−ジフェニル−２，５−ジヒドロ−フラン−３−カルボン酸シクロヘキシルアミド（２０５）
【化３４】
0005992509.tif 000035
【０２６５】
実施例４と同様にして、ベンゾインおよび化合物（４０２）を反応させ、化合物（２０５）を得る（４９％）；融点、１５１〜１５３°。
【０２６６】
実施例６：２−オキソ−４，５−ジフェニル−２，５−ジヒドロ−フラン−３−カルボン酸（１，１，３，３−テトラメチル−ブチル）−アミド（２０６）
【化３５】
0005992509.tif 000036
【０２６７】
実施例４と同様にして、ベンゾインおよび化合物（４０３）を反応させ、化合物（２０６）を得る（６４％）；融点、１１０〜１１１°。
【０２６８】
実施例７：２−オキソ−４，５−ジフェニル−２，５−ジヒドロ−フラン−３−カルボン酸ベンジルアミド（２０７）
【化３６】
0005992509.tif 000037
【０２６９】
実施例４と同様にして、ベンゾインおよび化合物（４０４）を反応させ、化合物（２０７）を得る（５４％）；融点、１７３〜１７５°。
【０２７０】
実施例８：２−オキソ−４，５−ジフェニル−２，５−ジヒドロ−フラン−３−カルボン酸（２，２，６，６−テトラメチル−１−プロポキシ−ピペリジン−４−イル）−アミド（２０８）
【化３７】
0005992509.tif 000038
【０２７１】
実施例４と同様にして、ベンゾインおよび化合物（４０５）を反応させ、化合物（２０８）をワックス状固体として得る（９９％）；融点、７９〜８５°。
【０２７２】
実施例９：２−オキソ−４，５−ジフェニル−２，５−ジヒドロ−フラン−３−カルボン酸ジブチルアミド（２０９）
【化３８】
0005992509.tif 000039
【０２７３】
７．４ｇのベンゾイン（３５ｍｍｏｌ）および１２ｇの化合物（４０６）（５２ｍｍｏｌ）を還流下で８０ｍＬのメタノールに溶解する。３．７８ｇのナトリウムメトキシド（７０ｍｍｏｌ）を４０ｍＬのメタノールに溶解し、加える。反応混合物を２．５時間還流する。その後、混合物を希塩酸によりｐＨ３〜４に酸性化し、ジエチルエーテルにより抽出する。有機相を分離し、水により洗浄し、硫酸ナトリウムで乾燥し、真空中でエバポレーションする。１３．６ｇの化合物（２０９）を淡黄色の液体として得る（９９％）；ＭＳ（液体クロマトグラフィー／質量分析、大気圧化学的イオン化（正モード）（＝ＬＣ／ＭＳ  ＡＰＣＩ（正モード））：３９２（［ＭＨ］+）。
【０２７４】
実施例１０：３−（モルホリン−４−カルボニル）−４，５−ジフェニル−５Ｈ−フラン−２−オン（２１０）
【化３９】
0005992509.tif 000040
【０２７５】
実施例９と同様にして、ベンゾインおよび化合物（４０７）を反応させ、化合物（２１０）を得る（９２％）；融点、２０４〜２０６℃。
【０２７６】
実施例１１：２−オキソ−４，５−ジフェニル−２，５−ジヒドロ−フラン−３−カルボン酸フェニルアミド（２１１）
【化４０】
0005992509.tif 000041
【０２７７】
実施例９と同様にして、ベンゾインおよび化合物（４０８）を反応させ、化合物（２１１）を得る（５８％）；融点、１４８〜１５０℃。
【０２７８】
実施例１２：２−オキソ−４，５−ジフェニル−２，５−ジヒドロ−フラン−３−カルボン酸エチルエステル（２１２）
【化４１】
0005992509.tif 000042
【０２７９】
５ｇの化合物（２０１）（１７ｍｍｏｌ）を５０ｍＬのエタノールに溶解し、１００℃の油浴温度により加熱還流する。エタノールおよびメタノールの混合物を留去する。エタノールをこれらの蒸留条件のもとで定期的に置換する。８時間の蒸留の後、転換が完了しており、溶液を真空中でエバポレーションする。４．７７ｇの化合物（２１２）を粘性オイルとして得る（９１％）。
【０２８０】
実施例１３：２−オキソ−４，５−ジフェニル−２，５−ジヒドロ−フラン−３−カルボン酸プロピルエステル（２１３）
【化４２】
0005992509.tif 000043
【０２８１】
実施例１２と同様にして、化合物（２０１）および１−プロパノールを反応させ、化合物（２１３）を液体として得る（９８％）。
【０２８２】
実施例１４：２−オキソ−４，５−ジフェニル−２，５−ジヒドロ−フラン−３−カルボン酸ペンチルエステル（２１４）
【化４３】
0005992509.tif 000044
【０２８３】
実施例１２と同様にして、化合物（２０１）および１−ペンタノールを反応させ、化合物（２１４）を液体として得る（８３％）。
【０２８４】
実施例１５：２−オキソ−４，５−ジフェニル−２，５−ジヒドロ−フラン−３−カルボン酸１−メトキシ−２，２，６，６−テトラメチル−ピペリジン−４−イルエステル（２１５）
【化４４】
0005992509.tif 000045
【０２８５】
実施例１２と同様にして、かつ、テトラリンを共溶媒として用いて、化合物（２０１）および１−メトキシ−２，２，６，６−テトラメチル−ピペリジン−４−オールを反応させ、化合物（２１５）を得る（３７％）；融点、１４３〜１４６℃。
【０２８６】
実施例１６：２−オキソ−４，５−ジフェニル−２，５−ジヒドロ−フラン−３−カルボン酸シクロヘキシルエステル（２１６）
【化４５】
0005992509.tif 000046
【０２８７】
実施例１２と同様にして、化合物（２０１）およびシクロヘキサノールを反応させ、化合物（２１６）を得る（８２％）；融点、１３９〜１４２℃。
【０２８８】
実施例１７：２−オキソ−４，５−ジフェニル−２，５−ジヒドロ−フラン−３−カルボン酸ベンジルエステル（２１７）
【化４６】
0005992509.tif 000047
【０２８９】
実施例１２と同様にして、化合物（２０１）およびベンジルアルコールを反応させ、化合物（２１７）を得る（７３％）；融点、１１１〜１１４℃。
【０２９０】
実施例１８：２−オキソ−４，５−ジフェニル−２，５−ジヒドロ−フラン−３−カルボン酸イソプロピルエステル（２１８）
【化４７】
0005992509.tif 000048
【０２９１】
実施例１２と同様にして、化合物（２０１）およびイソプロパノールを反応させ、化合物（２１８）を得る（８５％）；融点、１２０〜１２２℃。
【０２９２】
実施例１９：２−オキソ−４，５−ジフェニル−２，５−ジヒドロ−フラン−３−カルボン酸ｔｅｒｔ−ブチルエステル（２１９）
【化４８】
0005992509.tif 000049
【０２９３】
実施例１２と同様にして、化合物（２０１）および２−メチル−２−プロパノールを反応させ、化合物（２１９）を得る（７５％）；融点、１０９〜１１１℃。
【０２９４】
実施例２０：ビス−（２−オキソ−４，５−ジフェニル−２，５−ジヒドロ−フラン−３−カルボン酸）シクロヘキサン−１，４−ジイルジエステル（２２０）
【化４９】
0005992509.tif 000050
【０２９５】
５０ｇの化合物（２０１）（１７０ｍｍｏｌ）を１４０°で融解させる。１０ｇのシクロヘキサン−１，４−ジオール（シス異性体およびトランス異性体の混合物、８７ｍｍｏｌ）を加え、その後、２０ｍＬのｏ−ジクロロベンゼンを加える。生じたメタノールを１９０°の油浴温度で留去する。６時間後、混合物を室温に冷却し、５０ｍＬのトルエンを加える。沈殿物をろ取し、トルエン、次いでヘキサンにより洗浄し、真空乾燥する。異性体の混合物としての１８．６１ｇの化合物（２２０）を得る（３３％）；融点、２３７〜２４０℃。
【０２９６】
実施例２１：２−オキソ−４，５−ジフェニル−２，５−ジヒドロ−フラン−３−カルボン酸（２２１）
【化５０】
0005992509.tif 000051
【０２９７】
１５ｇの化合物（２１９）（４４ｍｍｏｌ）を２５°で１００ｍＬの硫酸（９６％）に撹拌しながら加える。１時間後、この溶液を撹拌下の氷水およびジクロロメタンの混合物に滴下して加える。有機相を、水、次いでブラインにより洗浄し、硫酸ナトリウムで乾燥し、エバポレーションして乾固する。クロロホルムからの再結晶により、５．７７ｇの化合物（２２１）を得る（４６％）；融点、１１６〜１１７°。
【０２９８】
実施例２２：２−オキソ−４，５−ジフェニル−２，５−ジヒドロ−フラン−３−カルボニトリル（２２２）
【化５１】
0005992509.tif 000052
【０２９９】
化合物（２２２）を、Ｊ．Ａ．ＭｃＲａｅおよびＡ．Ｌ．Ｋｕｅｈｎｅｒ、Ｊｏｕｒｎａｌ  ｏｆ  ｔｈｅ  Ａｍｅｒｉｃａｎ  Ｃｈｅｍｉｃａｌ  Ｓｏｃｉｅｔｙ、１９３０、５２、３３７７〜３３８２に従って調製する。
【０３００】
実施例２３：４，５−ビス−（４−メトキシ−フェニル）−２−オキソ−２，５−ジヒドロ−フラン−３−カルボニトリル（２２３）
【化５２】
0005992509.tif 000053
【０３０１】
化合物（２２３）を、化合物（２２２）と同様にして調製する。
【０３０２】
実施例２４：４，５−ジフェニル−５Ｈ−フラン−２−オン（２２４）
【化５３】
0005992509.tif 000054
【０３０３】
化合物（２２４）は既知化合物である。
【０３０４】
１０ｇのベンゾイン（４７ｍｍｏｌ）および３７．６ｇのマロン酸ジメチル（２３５ｍｍｏｌ）を１７０℃に２時間加熱する。室温に冷却した後、反応物をヘキサンとともに粉砕し、沈殿物をろ取し、真空乾燥する。６．７ｇの化合物（２２４）を白色結晶として得る（６０．５％）、融点、１４７〜１４９℃。
【０３０５】
実施例２５：３−ベンゼンスルホニル−４，５−ジフェニル−５Ｈ−フラン−２−オン（２２５）
【化５４】
0005992509.tif 000055
【０３０６】
実施例２と同様にして、２．９２ｇのベンゾイン（１３ｍｍｏｌ）および５．０ｇのフェニルスルホニル酢酸メチルエステル（２０ｍｍｏｌ）を反応させる。４．０２ｇの化合物（２２５）を黄色オイルとして得る（７６％）；ＭＳ（ＬＣ／ＭＳ  ＡＰＣＩ（正モード））：３７７（［ＭＨ］+）。
【０３０７】
実施例２６：３，４，５−トリフェニル−５Ｈ−フラン−２−オン（２２６）
【化５５】
0005992509.tif 000056
【０３０８】
化合物（２２６）は既知化合物である。
【０３０９】
４０ｇのベンゾイン（＝２−ヒドロキシ−１，２−ビス−フェニル−エタノン；１８８ｍｍｏｌ）および８４．９ｇの酢酸メチル−フェニル（５６５ｍｍｏｌ）を２００ｍＬのメタノールに還流下で溶解する。３０．５ｇのナトリウムメトキシド（５６５ｍｍｏｌ）を１００ｍＬのメタノールに溶解し、加える。混合物を６５℃で１５時間撹拌し、その後、希塩酸によりｐＨ３〜４に酸性化する。沈殿物をろ取し、水、その後、メタノールにより洗浄し、真空乾燥する。４４．４ｇの化合物（２２６）を得る。これを酢酸エチル／ヘキサンから再結晶して、２９．９ｇ（５１％）の化合物（２２６）を白色結晶として得る；融点、１２０〜１２２℃；ＭＳ（ＬＣ／ＭＳ  ＡＰＣＩ（正モード））：３１３（［ＭＨ］+）。
【０３１０】
実施例２７：Ｎ−オクチル−マロンアミド酸メチルエステル（４０１）
【化５６】
0005992509.tif 000057
【０３１１】
１３．２ｇのマロン酸ジメチル（１００ｍｍｏｌ）および６．４５ｇのオクチルアミン（５０ｍｍｏｌ）を１２５℃に加熱し、生じたメタノールを留去する。１２５°での２．５時間の後、反応混合物を室温に冷却し、副生成物（ビスアミド）をメタノールにより沈澱させ、ろ過によって除く。ろ液を真空濃縮する。７．４１ｇの化合物（４０１）を液体として得る（６５％）（1Ｈ−ＮＭＲによって純粋）。
【０３１２】
実施例２８：Ｎ−シクロヘキシル−マロンアミド酸メチルエステル（４０２）
【化５７】
0005992509.tif 000058
【０３１３】
実施例２７と同様にして、化合物（４０２）を得る（６４％）；融点、７７〜７８℃。
【０３１４】
実施例２９：Ｎ−（１，１，３，３−テトラメチル−ブチル）−マロンアミド酸メチルエステル（４０３）
【化５８】
0005992509.tif 000059
【０３１５】
実施例２７と同様にして、化合物（４０３）を得る（９７％）；融点、７４〜７５℃。
【０３１６】
実施例３０：Ｎ−ベンジル−マロンアミド酸メチルエステル（４０４）
【化５９】
0005992509.tif 000060
【０３１７】
実施例２７と同様にして、化合物（４０４）を得る（６３％）；融点、５１〜５４℃。
【０３１８】
実施例３１：Ｎ−（２，２，６，６−テトラメチル−１−プロポキシ−ピペリジン−４−イル）−マロンアミド酸メチルエステル（４０５）
【化６０】
0005992509.tif 000061
【０３１９】
実施例２７と同様にして、化合物（４０５）を半結晶性／ワックス状物として得る（５５％）。
【０３２０】
実施例３２：Ｎ，Ｎ−ジブチル−マロンアミド酸メチルエステル（４０６）
【化６１】
0005992509.tif 000062
【０３２１】
１０ｇのメチルマロニルモノクロリド（＝クロロカルボニル−酢酸メチルエステル；７３ｍｍｏｌ）および２０．８ｇのジブチルアミン（１６１ｍｍｏｌ、過剰）を０℃でジエチルエーテルにおいて反応させる。化合物（４０６）を黄色の粘性オイルとして得る（７８％）。
【０３２２】
実施例３３：３−モルホリン−４−イル−３−オキソ−プロピオン酸メチルエステル（４０７）
【化６２】
0005992509.tif 000063
【０３２３】
実施例３２と同様にして、化合物（４０７）をオレンジ色の粘性オイルとして得る（６９．５％）。
【０３２４】
実施例３４：Ｎ−フェニル−マロンアミド酸メチルエステル（４０８）
【化６３】
0005992509.tif 000064
【０３２５】
実施例３２と同様にして、化合物（４０８）を白色結晶として得る（８９．８％）。
【０３２６】
実施例３５：ポリオールの安定化
ポリオールの耐酸化性を示差走査熱量測定法（ＤＳＣ）によって求める。サンプルを、５０℃から開始して、２００℃に達するまで酸素下において５℃／分の加熱速度により加熱する。発熱ピークの出現により、熱酸化反応の開始が示される。発熱ピークの開始における温度に留意する。より良好な安定化サンプルは、その開始についてのより高い温度によって特徴づけられる。
【０３２７】
１００部のＬｕｐｒａｎｏｌ２０８４（登録商標、ＢＡＳＦ；ポリオール）を、Ｉｒｇａｎｏｘ１１３５（登録商標、ＢＡＳＦ；１００部のポリオールに基づいて０．３２部）、Ｉｒｇａｎｏｘ５０５７（登録商標、ＢＡＳＦ；１００部のポリオールに基づいて０．１０部）および本発明による式Ｉの化合物（１００部のポリオールに基づいて０．０３部）からなる０．４５部の安定剤組成物と混合する。比較例３５ａ）では、安定剤組成物が添加されない。
【０３２８】
Ｌｕｐｒａｎｏｌ２０８４（登録商標、ＢＡＳＦ）は、主として第二級ヒドロキシル基を含有し、かつ、４８ｍｇＫＯＨ／ｇのヒドロキシル価、０．１％未満の水分含有量および０．０６ｍｇＫＯＨ／ｇ未満の酸価を有する三官能性ポリエーテルポリオールである。
【０３２９】
Ｉｒｇａｎｏｘ１１３５（登録商標、ＢＡＳＦ）は、下記に示されるような３−（３，５−ジ−ｔｅｒｔ−ブチル−４−ヒドロキシ−フェニル）−プロピオン酸イソ−オクチルエステルを含有するフェニール系酸化防止剤である：
【化６４】
0005992509.tif 000065
【０３３０】
Ｉｒｇａｎｏｘ５０５７（登録商標、ＢＡＳＦ）はアミン系酸化防止剤であり、ジフェニルアミンとジイソブチレンとの反応によって得られる工業用混合物であって、
α）ジフェニルアミン；
β）４−ｔｅｒｔ−ブチルジフェニルアミン；
γ）下記群の化合物：
ｉ）４−ｔｅｒｔ−オクチルジフェニルアミン、
ｉｉ）４、４'−ジ−ｔｅｒｔ−ブチルジフェニルアミン、
ｉｉｉ）２，４、４'−トリス−ｔｅｒｔ−ブチルジフェニルアミン；
δ）下記群の化合物：
ｉ）４−ｔｅｒｔ−ブチル−４'−ｔｅｒｔ−オクチルジフェニルアミン、
ｉｉ）ｏ，ｏ'−、ｍ，ｍ'−またはｐ，ｐ'−ジ−ｔｅｒｔ−オクチルジフェニルアミン、
ｉｉｉ）２、４−ジ−ｔｅｒｔ−ブチル−４'−ｔｅｒｔ−オクチルジフェニルアミン、
ε）下記群の化合物：
ｉ）４，４'−ジ−ｔｅｒｔ−オクチルジフェニルアミン、
ｉｉ）２、４−ジ−ｔｅｒｔ−オクチル−４'−ｔｅｒｔ−ブチルジフェニルアミン
を含み、かつ、５質量％以下の成分α）、８質量％〜１５質量％の成分β）、２４質量％〜３２質量％の成分γ）、２３質量％〜３４質量％の成分δ）および２１質量％〜３４質量％の成分ε）が存在する工業用混合物である。
【０３３１】
第１表
【表１】
0005992509.tif 000066
ａ）比較例
ｂ）本発明による
【０３３２】
実施例３６：ポリエーテル／ポリウレタン軟質フォームの安定化
ポリエーテル／ポリウレタン軟質フォームの調製：
０．７１ｇの安定剤組成物（１００部のポリオールに基づいて０．４５部）（これは、Ｉｒｇａｎｏｘ１１３５（登録商標、ＢＡＳＦ；実施例３５で記載されるようなフェノール系酸化防止剤；１００部のポリオールに基づいて０．３２部）、Ｉｒｇａｎｏｘ５０５７（登録商標、ＢＡＳＦ；実施例３５で記載されるようなアミン系酸化防止剤；１００部のポリオールに基づいて０．１０部）および本発明による式Ｉの化合物（１００部のポリオールに基づいて０．０３部）からなる）を１５７．１ｇのＬｕｐｒａｎｏｌ２０８４（登録商標、ＢＡＳＦ；実施例３５で記載されるようなポリオール）に溶解する。比較例３６ａ）および比較例３６ｆ）の場合には、安定剤組成物が添加されない。１．８８ｇのＴｅｇｏｓｔａｂ  ＢＦ２３７０（登録商標、Ｅｖｏｎｉｋ  Ｉｎｄｕｓｔｒｉｅｓ；ポリシロキサンに基づく界面活性剤）、０．２４ｇのＴｅｇｏａｍｉｎ３３（登録商標、Ｅｖｏｎｉｋ  Ｉｎｄｕｓｔｒｉｅｓ；トリエチレンジアミンに基づく汎用触媒）および７．７ｇの脱イオン化水からなる９．８４ｇの溶液を加え、反応混合物を２６００ｒｐｍで１０秒間激しく撹拌する。その後、０．３１ｇのＫｏｓｍｏｓ２９（登録商標、Ｅｖｏｎｉｋ  Ｉｎｄｕｓｔｒｉｅｓ；オクタン酸第一スズに基づくゲル化触媒）を加え、反応混合物を再び、２６００ｒｐｍで１８秒間激しく撹拌する。その後、９２．１９ｇのＬｕｐｒａｎａｔ  Ｔ８０（登録商標、ＢＡＳＦ；トルエン−２，４−ジイソシアナートおよびトルエン−２，６−ジイソシアナートの混合物）を２６００ｒｐｍでの５秒間〜７秒間の連続した撹拌とともに加える。その後、混合物を２０×２０×２０ｃｍの菓子箱に注ぐ。発熱する発泡反応が、温度の上昇によって示されるように生じる。フォームブロックを冷却し、室温で２４時間貯蔵する。
すべての調製されたフォームブロックは同程度の初期白色を示す。
【０３３３】
スコーチ防止試験
耐スコーチ性を、静的熱老化によって、すなわち、静的アルブロック（ａｌｕ−ｂｌｏｃｋ）試験によって求める。フォームブロックを薄いチューブに切断する（２ｃｍの厚さ、１．５ｃｍの直径）。それぞれのフォームブロックから、薄いチューブをフォームサンプルとして採取する。このフォームサンプルをアルミニウムブロックにおいて加熱する。
温度を１８０℃で３０分間保つ。
耐スコーチ性を、老化後のフォームサンプルの色を測定することによって評価する。測定された色が、ＡＳＴＭ１９２６−７０の黄色度試験に従ってフォームサンプルに対して求められる黄色度指数（ＹＩ）に換算されて報告される。低いＹＩ値は、サンプルの変色がほとんどないことを意味し、大きいＹＩ値は、サンプルの変色が激しいことを意味する。フォームサンプルが依然として白色であればあるほど、そのフォームサンプルは良好に安定化される。
【０３３４】
第２表
【表２】
0005992509.tif 000067
脚注は第１表において示される。
【０３３５】
第３表
【表３】
0005992509.tif 000068
脚注は第１表において示される。
【０３３６】
実施例３７：ポリプロピレンの安定化
方法１：
用いたミニ押出し機（これはＤＳＭから市販されている）は、円形での溶融ポリマーの流れを可能にする。すなわち、二軸スクリュー配置での２つのスクリューにより、溶融ポリマーが、押出し機の入口域に接続される出口にまで押される。ミニ押出し機のスチール製バレルの温度を調節することができ、また、押出し機の入口域は、ガスによりパージすることができ、これにより、ポリマーサンプルを投入することから生じる閉じ込められた空気を除くことができる。さらに、センサーにより、２つのスクリューが回転している期間中に溶融ポリマーによってバレルに及ぼされる力が求められる。溶融ポリマーの粘度における変化がこの力の変化を生じさせる。
押出し機のスチール製ハウジングを２８０℃の温度で設定し、入口域を２０ｍＬ／分の窒素流のもとに置く。５０ｒｐｍのスクリュー速度において、８．９５５ｇのパイプ規格のポリプロピレンランダムコポリマー（混合物全体の９９．９５％）および０．００４５％の本発明による化合物（混合物全体の０．０５％）からなる９ｇの混合物を投入する。比較例３７ａ）の場合には、本発明による化合物が添加されない。前記ポリプロピレンランダムコポリマーそのものは既に、０．２％のテトラキス−［３−（３，５−ジ−ｔｅｒｔ−ブチル−４−ヒドロキシ−フェニル）プロピオニルオキシメチル］−メタン、０．２％の１，３，５−トリ−（２，６−ｔｅｒｔ−ブチル−４−ヒドロキシベンジル）−２，４，６−トリメチルベンゼン、０．１％のトリス−（２，４−ジ−ｔｅｒｔ−ブチルフェニル）ホスファイトおよび０．０５％のステアリン酸カルシウムを含有する。
テトラキス−［３−（３，５−ジ−ｔｅｒｔ−ブチル−４−ヒドロキシ−フェニル）−プロピオニルオキシメチル］メタンは、下記に示されるような、例えば、Ｉｒｇａｎｏｘ１０１０（登録商標、ＢＡＳＦ）に含有されるフェノール系酸化防止剤である：
【化６５】
0005992509.tif 000069
１，３，５−トリ−（２，６−ｔｅｒｔ−ブチル−４−ヒドロキシベンジル）−２，４，６−トリメチルベンゼンは、下記に示されるような、例えば、Ｉｒｇａｎｏｘ１３３０（登録商標、ＢＡＳＦ）に含有されるフェノール系酸化防止剤である：
【化６６】
0005992509.tif 000070
トリス−（２，４−ジ−ｔｅｒｔ−ブチルフェニル）ホスファイトは、下記に示されるような、例えば、Ｉｒｇａｆｏｓ１６８（登録商標、ＢＡＳＦ）に含有されるホスファイト系安定剤である。
【０３３７】
【化６７】
0005992509.tif 000071
【０３３８】
投入後、スクリュー速度を１００ｒｐｍに設定し、バレルに及ぼされる力を記録する。試験を２０ｍＬ／分の流速で窒素下において１０分間行う。短期間の後で、力の一定した低下が記録される。力の低下を力対時間曲線の傾きとして定量化する。力対時間曲線において、傾きを７分および１０分の期間の間で計算する。曲線は前記期間の期間中においてかなり直線状である。力の経時的な低下は、ポリマーサンプルの溶融分解の度合として理解される。
【０３３９】
所望されるものが、最小限の分解であり、これは、曲線の傾きについては小さい値によって表される。分解がない場合には、ゼロの傾きが意味されるであろう。
結果を第４表に示す。
【０３４０】
方法２：マルチパス押出し試験
２５００ｇのポリプロピレンランダムコポリマー（これは、述べられた添加物を含む方法１において記載される通りである）を１．２５ｇの本発明による化合物とブレンドし、二軸スクリュー押出し機により２２０℃で窒素下において配合した。比較例３７ｔ）の場合には、本発明による化合物が添加されない。ペレットを空気下において２８０℃でさらに５回押出しする。５回目の押出しの後におけるペレットのメルトフローを、ＩＳＯ１１３３：１９９７に従って５ｋｇの重りを用いて２３０℃で測定する。
メルトインデックスの非常に小さい変化は、分解がより少ないことを示している。理想的であれば、メルトフローにおける変化が認められないであろう。
結果を第５表に示す。
【０３４１】
第４表
【表４】
0005992509.tif 000072
脚注は第１表において示される。
【０３４２】
第５表
【表５】
0005992509.tif 000073
脚注は第１表において示される。